(57)【特許請求の範囲】
【請求項１】
ポリビニル芳香族化合物と有機リチウム化合物とのモル比（ポリビニル芳香族化合物／
有機リチウム化合物）が０．０５〜１．０の範囲で調製された多官能アニオン重合開始剤
を用いて、
共役ジエン化合物を重合、又は共役ジエン化合物と芳香族ビニル化合物とを共重合する
ことによって得られる共役ジエン系重合体の重合活性末端に、
２つ以上のアルコキシ基で置換されたシリル基と１つ以上の窒素原子とを有する化合物
を、反応させることにより得られる、
前記共役ジエン系重合体の末端部に、１つ以上のアルコキシ基で置換されたシリル基及
び１つ以上の窒素原子を有する、変性共役ジエン系重合体であり、
シリカ粒子充填カラムを用いたゲル浸透クロマトグラフィー測定のカラムへの吸着量によって求められる変性率が８６質量％以上である、変性共役ジエン系重合体。
【請求項２】
前記ポリビニル芳香族化合物と有機リチウム化合物とのモル比が、０．１〜０．４５の範囲である請求項１に記載の変性共役ジエン系重合体。
【請求項３】
前記２つ以上のアルコキシ基で置換されたシリル基と１つ以上の窒素原子とを有する化
合物が、下記式（１）
【化１】
0005520829.tif 000026
（式（１）中、Ｒ1、Ｒ2は、各々独立して炭素数１〜２０のアルキル基、又はアリー
ル基であり、Ｒ3は炭素数１〜２０のアルキレン基であり、Ｒ4、Ｒ5は同一であっても
異なっていてもよい炭素数１〜６の炭化水素基であって、隣接する２つのＮとともに５員
環以上の環構造をなし、Ｒ6は炭素数１〜２０の炭化水素基、活性水素を持たないヘテロ
原子で置換されている炭素数１〜２０の炭化水素基、又は３有機置換シリル基であり、ｍ
は２又は３の整数である。）
又は、下記式（２）
【化２】
0005520829.tif 000027
（式（２）中、Ｒ1〜Ｒ6、ｍの定義は、前記式（１）と同一であり、Ｒ7は炭素数１〜
２０の炭化水素基、活性水素を持たないヘテロ原子で置換されていてもよい炭素数１〜２
０の炭化水素基、又は３有機置換シリル基である。）
で表される請求項１又は２に記載の変性共役ジエン系重合体。
【請求項４】
ポリスチレン系ゲル充填カラムを用いたゲル浸透クロマトグラフィー測定において、
最も低分子量側のピーク面積がクロマトグラム全体の面積の２０〜５０％である、請求項１乃至３のいずれか一項に記載の変性共役ジエン系重合体。
【請求項５】
ポリビニル芳香族化合物と有機リチウム化合物とを反応させて、ポリビニル芳香族化合
物／有機リチウム化合物のモル比が０．０５〜１．０の範囲の多官能アニオン重合開始剤
を調製する工程と、
前記多官能アニオン重合開始剤を用いて、共役ジエン化合物を重合させ、又は共役ジエ
ン化合物と芳香族ビニル化合物とを共重合させて、共役ジエン系重合体を得る工程と、
前記共役ジエン系重合体の重合活性末端に、２つ以上のアルコキシ基で置換されたシリ
ル基と１つ以上の窒素原子とを有する化合物を反応させる工程と、
を有する、
シリカ粒子充填カラムを用いたゲル浸透クロマトグラフィー測定のカラムへの吸着量によって求められる変性率が８６質量％以上である、変性共役ジエン系重合体の製造方法。
【請求項６】
前記ポリビニル芳香族化合物と有機リチウム化合物とのモル比が０．１〜０．４５の範
囲である請求項５に記載の変性共役ジエン系重合体の製造方法。
【請求項７】
前記２つ以上のアルコキシ基で置換されたシリル基と１つ以上の窒素原子とを有する化
合物が、
下記式（１）
【化３】
0005520829.tif 000028
（式（１）中、Ｒ1、Ｒ2は、各々独立して炭素数１〜２０のアルキル基、又はアリー
ル基であり、Ｒ3は炭素数１〜２０のアルキレン基であり、Ｒ4、Ｒ5は同一であっても
異なっていてもよい炭素数１〜６の炭化水素基であって、隣接する２つのＮとともに５員
環以上の環構造をなし、Ｒ6は炭素数１〜２０の炭化水素基、活性水素を持たないヘテロ
原子で置換されている炭素数１〜２０の炭化水素基、又は３有機置換シリル基であり、ｍ
は２又は３の整数である。）
又は下記式（２）
【化４】
0005520829.tif 000029
（式（２）中、Ｒ1〜Ｒ6、ｍの定義は、前記式（１）と同一であり、Ｒ7は炭素数１
〜２０の炭化水素基、活性水素を持たないヘテロ原子で置換されていてもよい炭素数１〜
２０の炭化水素基、又は３有機置換シリル基である。）
で表される請求項５又は６に記載の変性共役ジエン系重合体の製造方法。
【請求項８】
請求項１乃至４のいずれか一項に記載の変性共役ジエン系重合体を２０質量部以上含有するゴム成分１００質量部に対し、シリカ系無機充填剤を０．５〜３００質量部を含有する変性共役ジエン系重合体組成物。
【請求項９】
前記変性共役ジエン系重合体を２０質量部以上含有するゴム成分１００質量部に対し、
カーボンブラックを０．５〜１００質量部、さらに含有する請求項８に記載の変性共役ジエン系重合体組成物。
【請求項１０】
前記シリカ系無機充填剤の窒素吸着比表面積が１７０ｍ2／ｇ以上である請求項８又は９に記載の変性共役ジエン系重合体組成物。
【請求項１１】
請求項８乃至１０のいずれか一項に記載の変性共役ジエン系重合体組成物を含むタイヤ。
【発明の詳細な説明】
【技術分野】
【０００１】
本発明は、変性共役ジエン系重合体、その製造方法、変性共役ジエン系重合体組成物、及びその組成物を含むタイヤに関する。
【背景技術】
【０００２】
近年、二酸化炭素排出量の抑制等、環境に対する配慮が社会的要請となっており、自動車に対する低燃費化要求が高まってきている。
このような現状から、自動車用タイヤ、特に地面と接するタイヤトレッドの材料として、転がり抵抗が小さい材料の開発が求められてきている。
一方、安全性の観点からは、ウェットスキッド抵抗に優れ、実用上十分な耐摩耗性、破壊特性を有する材料の開発が求められている。【０００３】
従来、タイヤトレッドの補強性充填剤としては、カーボンブラック、シリカ等が使用されている。
補強性充填剤としてシリカを用いると、低ヒステリシスロス性及びウェットスキッド抵抗性の向上が図られるという利点を有している。【０００４】
一方において、疎水性表面のカーボンブラックに対して、親水性表面のシリカは、共役ジエン系ゴムとの親和性が低く、カーボンブラックに比較して分散性が悪いという欠点を有していることから、分散性を改良させたり、シリカ−ゴム間の結合付与を行ったりするため、別途シランカップリング剤を含有させる必要がある。【０００５】
このようなシリカに関する問題に鑑みて、運動性の高いゴム分子末端部に、シリカとの親和性や反応性を有する官能基を導入することによって、共役ジエン系ゴム材中におけるシリカの分散性を改良し、さらにはゴム分子末端部をシリカ粒子との結合で封じることによって、ヒステリシスロスを低減化する試みがなされている。【０００６】
例えば、グリシジルアミノ基を有する変性剤を重合体末端に反応させて得られる変性ジエン系ゴム（例えば、特許文献１参照。）や、グリシドキシアルコキシシランを重合体末端に反応させて得られる変性ジエン系ゴム（例えば、特許文献２参照。）、さらにはアミノ基を含有するアルコキシシラン類を重合体末端に反応させて得られる変性ジエン系ゴム（例えば、特許文献３、４参照。）、及びこれらとシリカとの組成物についての提案がなされている。
また、多官能アニオン重合開始剤を用いてジエン系ゴムの重合を行い、その後に、グリシジルアミノ基等の変性剤によって変性することにより、官能化された重合体末端数を増加させ、ジエン系ゴムとシリカとにより構成される組成物の性能、すなわちシリカ分散性を向上させ、ヒステリシスロスを低減化させる技術（例えば、特許文献５参照。）の提案もなされている。
【先行技術文献】
【特許文献】
【０００７】
【特許文献１】国際公開０１／２３４６７号パンフレット
【特許文献２】特開平０７−２３３２１７号公報
【特許文献３】特開２００１−１５８８３４号公報
【特許文献４】特開２００３−１７１４１８号公報
【特許文献５】特開２００６−３０６９６２号公報
【発明の概要】
【発明が解決しようとする課題】
【０００８】
しかしながら、近年においては、低燃費化の要求のさらなる高まりとともに、一層、ヒステリシスロスを低減化させたゴム組成物の開発が要求されるようになっている。【０００９】
本発明の課題は、シリカ系無機充填剤を含む加硫物としたときに、低ヒステリシスロス性と、ウェットスキッド抵抗性や低温特性といった安全性に関する特性とのバランスに優れ、実用上十分な耐摩耗性や破壊強度を有し、良好な加工性をも満足する、変性共役ジエン系重合体、その製造方法、変性共役ジエン系重合体組成物、及びその組成物を含むタイヤを提供することを目的とする。
【課題を解決するための手段】
【００１０】
本発明者らは、前記従来技術の課題を解決するために鋭意研究を重ねた結果、特定の多官能性アニオン重合開始剤を用いて重合し、重合活性末端を特定の官能基を有する化合物で変性することによって得られる変性共役ジエン系重合体に、無機充填剤、特にシリカ系無機充填剤を含有させ、さらに加硫物とした場合に、低ヒステリシスロス性と、ウェットスキッド抵抗性や低温特性といった安全性に関する特性とのバランスに優れ、実用上十分な耐摩耗性や破壊強度を有し、良好な加工性をも満足することを見出し、本発明を完成させるに至った。
すなわち、本発明は、下記の通りである。【００１１】
〔１〕
ポリビニル芳香族化合物と有機リチウム化合物とのモル比（ポリビニル芳香族化合物／
有機リチウム化合物）が０．０５〜１．０の範囲で調製された多官能アニオン重合開始剤
を用いて、
共役ジエン化合物を重合、又は共役ジエン化合物と芳香族ビニル化合物とを共重合する
ことによって得られる共役ジエン系重合体の重合活性末端に、
２つ以上のアルコキシ基で置換されたシリル基と１つ以上の窒素原子とを有する化合物
を、反応させることにより得られる、
前記共役ジエン系重合体の末端部に１つ以上のアルコキシ基で置換されたシリル基及び
１つ以上の窒素原子を有する変性共役ジエン系重合体であり、
シリカ粒子充填カラムを用いたゲル浸透クロマトグラフィー測定のカラムへの吸着量によって求められる変性率が８６質量％以上である、変性共役ジエン系重合体。
【００１３】
〔２〕
前記ポリビニル芳香族化合物と有機リチウム化合物とのモル比が、０．１〜０．４５の範囲である前記〔１〕に記載の変性共役ジエン系重合体。
【００１４】
〔３〕
前記２つ以上のアルコキシ基で置換されたシリル基と１つ以上の窒素原子とを有する化
合物が、下記式（１）
【００１５】
【化１】
0005520829.tif 000002
【００１６】
（式（１）中、Ｒ１、Ｒ２は、各々独立して炭素数１〜２０のアルキル基、又はアリール基であり、Ｒ３は炭素数１〜２０のアルキレン基であり、Ｒ４、Ｒ５は同一であっても異なっていてもよい炭素数１〜６の炭化水素基であって、隣接する２つのＮとともに５員環以上の環構造をなし、Ｒ６は炭素数１〜２０の炭化水素基、活性水素を持たないヘテロ原子で置換されている炭素数１〜２０の炭化水素基、又は３有機置換シリル基であり、ｍは２又は３の整数である。）【００１７】
又は、下記式（２）【００１８】
【化２】
0005520829.tif 000003
【００１９】
（式（２）中、Ｒ１〜Ｒ６、ｍの定義は、前記式（１）と同一であり、Ｒ７は炭素数１〜２０の炭化水素基、活性水素を持たないヘテロ原子で置換されていてもよい炭素数１〜２０の炭化水素基、又は３有機置換シリル基である。）【００２０】
で表される前記〔１〕又は〔２〕に記載の変性共役ジエン系重合体。
【００２１】
〔４〕
ポリスチレン系ゲル充填カラムを用いたゲル浸透クロマトグラフィー測定において、  
最も低分子量側のピーク面積がクロマトグラム全体の面積の２０〜５０％である、前記〔１〕乃至〔３〕のいずれか一に記載の変性共役ジエン系重合体。
【００２２】
〔５〕
ポリビニル芳香族化合物と有機リチウム化合物とを反応させて、ポリビニル芳香族化合
物／有機リチウム化合物のモル比が０．０５〜１．０の範囲の多官能アニオン重合開始剤
を調製する工程と、
前記多官能アニオン重合開始剤を用いて、共役ジエン化合物を重合させ、又は共役ジエ
ン化合物と芳香族ビニル化合物とを共重合させて、共役ジエン系重合体を得る工程と、
前記共役ジエン系重合体の重合活性末端に、２つ以上のアルコキシ基で置換されたシリ
ル基と１つ以上の窒素原子とを有する化合物を反応させる工程と、
を有する、
シリカ粒子充填カラムを用いたゲル浸透クロマトグラフィー測定のカラムへの吸着量によって求められる変性率が８６質量％以上である、
変性共役ジエン系重合体の製造方法。
【００２３】
〔６〕
前記ポリビニル芳香族化合物と有機リチウム化合物とのモル比が０．１〜０．４５の範
囲である前記〔５〕に記載の変性共役ジエン系重合体の製造方法。
【００２４】
〔７〕
前記２つ以上のアルコキシ基で置換されたシリル基と１つ以上の窒素原子とを有する化
合物が、
下記式（１）
【００２５】
【化３】
0005520829.tif 000004
【００２６】
（式（１）中、Ｒ１、Ｒ２は、各々独立して炭素数１〜２０のアルキル基、又はアリール基であり、Ｒ３は炭素数１〜２０のアルキレン基であり、Ｒ４、Ｒ５は同一であっても異なっていてもよい炭素数１〜６の炭化水素基であって、隣接する２つのＮとともに５員環以上の環構造をなし、Ｒ６は炭素数１〜２０の炭化水素基、活性水素を持たないヘテロ原子で置換されている炭素数１〜２０の炭化水素基、又は３有機置換シリル基であり、ｍは２又は３の整数である。）【００２７】
又は下記式（２）【００２８】
【化４】
0005520829.tif 000005
【００２９】
（式（２）中、Ｒ１〜Ｒ６、ｍの定義は、前記式（１）と同一であり、Ｒ７は炭素数１〜２０の炭化水素基、活性水素を持たないヘテロ原子で置換されていてもよい炭素数１〜２０の炭化水素基、又は３有機置換シリル基である。）【００３０】
で表される前記〔５〕又は〔６〕に記載の変性共役ジエン系重合体の製造方法。
【００３１】
〔８〕
前記〔１〕乃至〔４〕のいずれか一に記載の変性共役ジエン系重合体を２０質量部以上含有するゴム成分１００質量部に対し、シリカ系無機充填剤を０．５〜３００質量部を含有する変性共役ジエン系重合体組成物。
【００３２】
〔９〕
前記変性共役ジエン系重合体を２０質量部以上含有するゴム成分１００質量部に対し、
カーボンブラックを０．５〜１００質量部、さらに含有する前記〔８〕に記載の変性共役ジエン系重合体組成物。
【００３３】
〔１０〕
前記シリカ系無機充填剤の窒素吸着比表面積が１７０ｍ2／ｇ以上である前記〔８〕又は〔９〕に記載の変性共役ジエン系重合体組成物。
【００３４】
〔１１〕
前記〔８〕乃至〔１０〕のいずれか一に記載の変性共役ジエン系重合体組成物を含むタイヤ。
【発明の効果】
【００３５】
本発明によれば、シリカ系無機充填剤を含む加硫物としたときに、低ヒステリシスロス性と、ウェットスキッド抵抗性や低温特性といった安全性に関する特性とのバランスに優れ、実用上十分な耐摩耗性や破壊強度を有し、良好な加工性をも満足する、変性共役ジエン系重合体、その製造方法、変性共役ジエン系重合体組成物、及びタイヤが提供される。
【発明を実施するための形態】
【００３６】
以下、本発明を実施するための形態（以下、「本実施形態」と言う。）について詳細に説明する。なお、本発明は、以下の実施形態に限定されるものではなく、その要旨の範囲内で種々変形して実施できる。
【００３７】
下記においては、本実施形態の変性共役ジエン系重合体について、その製造方法と併せて説明する。
〔変性共役ジエン系重合体〕
本実施形態の変性共役ジエン系重合体は、ポリビニル芳香族化合物と有機リチウム化合物とのモル比（ポリビニル芳香族化合物／有機リチウム化合物）が０．０５〜１．０の範囲で調製された多官能アニオン重合開始剤を用いて、共役ジエン化合物を重合、又は共役ジエン化合物と芳香族ビニル化合物とを共重合することによって得られる共役ジエン系重合体の重合活性末端に、２つ以上のアルコキシ基で置換されたシリル基と１つ以上の窒素原子とを有する化合物を、反応させることにより得られる、前記共役ジエン系重合体の末端部に、１つ以上のアルコキシ基で置換されたシリル基及び１つ以上の窒素原子を有する、変性共役ジエン系重合体である。
【００３８】
〔変性共役ジエン系重合体の製造方法〕
本実施形態の変性共役ジエン系重合体の製造方法は、
ポリビニル芳香族化合物と有機リチウム化合物とを反応させて、ポリビニル芳香族化合物／有機リチウム化合物のモル比が０．０５〜１．０の範囲の多官能アニオン重合開始剤を調製する工程と、
前記多官能アニオン重合開始剤を用いて、共役ジエン化合物を重合させ、又は共役ジエン化合物と芳香族ビニル化合物とを共重合させて、共役ジエン系重合体を得る工程と、
前記共役ジエン系重合体の重合活性末端に、２つ以上のアルコキシ基で置換されたシリル基と１つ以上の窒素原子とを有する化合物を反応させる工程と、
を有する。
【００３９】
前記共役ジエン系重合体の重合活性末端に、２つ以上のアルコキシ基で置換されたシリル基と１つ以上の窒素原子とを有する化合物（変性剤）を反応させることにより、下記式（３）で例に示すように、もとの変性剤の構造からアルコキシ基が１つ以上減少した形で変性共役ジエン系重合体が得られる。
【００４０】
【化５】
0005520829.tif 000006
【００４１】
上記式（３）中、Ｐｏｌｙｍは共役ジエン系重合体鎖を表し、Ｒ１、Ｒ２は各々独立してアルキル基又はアリール基を表す。
Ａは窒素原子を含む有機基を表し、ｍは２又は３の整数である。
【００４２】
ここで、１つのシリル基に結合しているアルコキシ基に１番目のポリマー鎖が反応する際の反応速度定数をｋ１、２番目のポリマー鎖が反応する際の反応速度定数をｋ２、…とすると、変性剤のまわりの立体的な効果等から、ｋ１＞ｋ２＞…となり、ＡやＲ２の種類によって、さらに反応速度の差が大きくなる。そのため現実的には同一変性剤中の全てのアルコキシ基が活性末端と反応することは困難である。
従って、活性末端のモル数に対してアルコキシ基が十分なモル数となるように、十分な量の変性剤を添加することにより、重合体末端に１つ以上のアルコキシ基で置換されたシリル基を有する変性共役ジエン系重合体が得られる。
【００４３】
本実施形態の変性共役ジエン系重合体について、使用する材料、及びこれらを作製する条件につき、以下製造工程と併せて説明する。
（多官能アニオン重合開始剤）
先ず、上述した共役ジエン系重合体の重合活性末端に、２つ以上のアルコキシ基で置換されたシリル基と１つ以上の窒素原子とを有する化合物（変性剤）によって変性を行う前段階の、共役ジエン系重合体を重合する工程において使用する多官能アニオン重合開始剤について説明する。
【００４４】
多官能アニオン重合開始剤は、ポリビニル芳香族化合物と有機リチウム化合物とを反応させることにより調製できる。
例えば、炭化水素溶媒中で、有機リチウム化合物とポリビニル芳香族化合物とを反応させる方法、有機リチウム化合物と共役ジエン化合物とを反応させた後にポリビニル芳香族化合物を反応させる方法、有機リチウム化合物とモノビニル芳香族化合物とを反応させた後にポリビニル芳香族化合物を反応させる方法、共役ジエン化合物及び／又はモノビニル芳香族化合物及びポリビニル芳香族化合物の二者又は三者の存在下で有機リチウム化合物を反応させる方法等が挙げられる。
【００４５】
特に、炭化水素溶媒中で、有機リチウム化合物とポリビニル芳香族化合物とを反応させる方法、有機リチウム化合物と共役ジエン化合物とを反応させた後にポリビニル芳香族化合物を反応させる方法、共役ジエン化合物及びポリビニル芳香族化合物の存在下でモノ有機リチウム化合物を反応させる方法で調製された多官能アニオン開始剤が好ましい。
また、多官能アニオン重合開始剤の生成の促進や安定化を図るために、調製の際に、系内にルイス塩基を添加することが好ましい。
【００４６】
＜ポリビニル芳香族化合物＞
多官能アニオン重合開始剤の調製に用いるポリビニル芳香族化合物としては、例えば、ｏ，ｍ及びｐ−ジビニルベンゼン、ｏ，ｍ及びｐ−ジイソプロペニルベンゼン、１，２，４−トリビニルベンゼン、１，２−ビニル−３，４−ジメチルベンゼン、１，３−ジビニルナフタレン、１，３，５−トリビニルナフタレン、２，４−ジビニルビフェニル、３，５，４’−トリビニルビフェニル、１，２−ジビニル−３，４−ジメチルベンゼン、１，５，６−トリビニル−３，７−ジエチルナフタレン等が挙げられる。これらは単独で用いてもよいし、二種以上を併用してもよい。
特に、ジビニルベンセン、ジイソプロペニルベンゼンが好ましく、これらのｏ−，ｍ−，ｐ−の異性体の混合物であってもよい。工業的利用を行う場合には、これら異性体混合物を用いる方が経済的に有利である。
【００４７】
＜共役ジエン化合物とモノビニル芳香族化合物＞
多官能アニオン重合開始剤の調製には、上述したポリビニル芳香族化合物と共に、共役ジエン化合物及び／又はモノ芳香族ビニル化合物を用いることもできる。
共役ジエン化合物としては、例えば、１，３−ブタジエン、イソプレン、２，３−ジメチル−１，３−ブタジエン、１，３−ペンタジエン、３−メチル−１，３−ペンタジエン、１，３−ヘプタジエン、１，３−ヘキサジエン等が挙げられ、特に、１，３−ブタジエン、イソプレンが好ましい。
また、モノビニル芳香族化合物としては、例えば、スチレン、ｐ−メチルスチレン、α−メチルスチレン、ビニルエチルベンゼン、ビニルキシレン、ビニルナフタレン等が挙げられ、特に、スチレンが好ましい。
共役ジエン化合物及び／又はモノ芳香族ビニル化合物は、ＧＰＣ（ゲルパーミエーション・クロマトグラフィー）で測定した多官能アニオン重合開始剤のポリスチレン換算の重量平均分子量が５００〜２０，０００の範囲内となるように添加することが好ましく、１，０００〜１０，０００となるように添加することがさらに好ましい。
【００４８】
＜有機リチウム化合物＞
多官能アニオン重合開始剤の調製に用いる有機リチウム化合物としては、例えば、ｎ−ブチルリチウム、ｓｅｃ−ブチルリチウム、ｔｅｒｔ−ブチルリチウム、ｎ−プロピルリチウム、ｉｓｏ−プロピルリチウム、ベンジルリチウム等のモノ有機リチウム化合物；１，４−ジリチオブタン、１，５−ジリチオペンタン、１，６−ジリチオヘキサン、１，１０−ジリチオデカン、１，１−ジリチオジフェニレン、ジリチオポリブタジエン、ジリチオポリイソプレン、１，４−ジリチオベンゼン、１，２−ジリチオ−１，２−ジフェニルエタン、１，４−ジリチオ−２−エチルシクロヘキサン、１，３，５−トリリチオベンゼン、１，３，５−トリリチオ−２，４，６−トリエチルベンゼン等の多官能性有機リチウム化合物が挙げられる。
特に、ｎ−ブチルリチウム、ｓｅｃ−ブチルリチウム、ｔｅｒｔ−ブチルリチウムのモノ有機リチウム化合物が好ましい。
【００４９】
＜炭化水素溶媒＞
多官能アニオン重合開始剤の調製に用いる炭化水素溶媒としては、例えば、ブタン、ペンタン、ヘキサン、ヘプタン等の脂肪族炭化水素、シクロペンタン、シクロヘキサン等の脂環族炭化水素、ベンゼン、トルエン、キシレン等の芳香族炭化水素等が挙げられる。
【００５０】
＜ルイス塩基＞
多官能アニオン重合開始剤の調製の際には、系内にルイス塩基を添加することにより、生成の促進や安定化が図られる。
ルイス塩基としては、３級モノアミン、３級ジアミン、鎖状又は環状エーテル等が挙げられる。
３級モノアミンとしては、例えば、トリメチルアミン、トリエチルアミン、メチルジエチルアミン、１，１−ジメトキシトリメチルアミン、１，１−ジエトキシトリメチルアミン、１，１−ジエトキシトリエチルアミン、Ｎ，Ｎ−ジメチルホルムアミドジイソプロピルアセタール、Ｎ，Ｎ−ジメチルホルムアミドジシクロヘキシルアセタール等の化合物が挙げられる。
３級ジアミンとしては、例えば、Ｎ，Ｎ，Ｎ’，Ｎ’−テトラメチルジアミノメタン、Ｎ，Ｎ，Ｎ’，Ｎ’−テトラメチルエチレンジアミン、Ｎ，Ｎ，Ｎ’，Ｎ’−テトラメチルプロパンジアミン、Ｎ，Ｎ，Ｎ’，Ｎ’−テトラメチルジアミノブタン、Ｎ，Ｎ，Ｎ’，Ｎ’−テトラメチルジアミノペンタン、Ｎ，Ｎ，Ｎ’，Ｎ’−テトラメチルヘキサンジアミン、ジピペリジノペンタン、ジピペリジノエタン等の化合物が挙げられる。
鎖状エーテルとしては、例えば、ジメチルエーテル、ジエチルエーテル、エチレングリコールジメチルエーテル、ジエチレングリコールジメチルエーテル、トリエチレングリコールジメチルエーテル、テトラエチレンジメチルエーテルが挙げられる。
環状エーテルとしては、例えば、テトラヒドロフラン、ビス（２−オキソラニル）エタン、２，２−ビス（２−オキソラニル）プロパン、１，１−ビス（２−オキソラニル）エタン、２，２−ビス（２−オキソラニル）ブタン、２，２−ビス（５−メチル−２−オキソラニル）プロパン、２，２−ビス（３，４，５−トリメチル−２−オキソラニル）プロパン等の化合物が挙げられる。
前記ルイス塩基の中でも、３級モノアミンであるトリメチルアミン、トリエチルアミン、３級ジアミンであるＮ，Ｎ，Ｎ’，Ｎ’−テトラメチルエチレンジアミン、及び環状エーテルであるテトラヒドロフラン、２，２−ビス（２−オキソラニル）プロパンが好ましい。
前記ルイス塩基は、単独で用いてもよく、２種以上を組み合わせて用いてもよい。
【００５１】
多官能アニオン重合開始剤の調製に使用するポリビニル芳香族化合物の量は、有機リチウム化合物１モルに対して０．０５〜１．０モルの範囲とする。
これにより、ポリビニル芳香族化合物／有機リチウム化合物のモル比が０．０５〜１．０の範囲の多官能アニオン重合開始剤が得られる。
有機リチウム化合物に対してポリビニル芳香族化合物の使用量が多いほど、後述する共役ジエン系重合体の変性反応によって官能基を付与される分子鎖末端の割合が増加し、後述するシリカ系粒子との親和性や反応性の向上が図られ、変性共役ジエン系重合体組成物における低ヒステリシスロス性とウェットスキッド抵抗性とのバランスが良好なものとなり、耐摩耗性、破壊特性の向上も図られる。一方、有機リチウム化合物に対してポリビニル芳香族化合物の使用量が少ない方が組成物混練時などでの加工性を良好なものにする。加工性については配合物ムーニー粘度を指標とすることができる。配合物ムーニー粘度が高すぎる場合、混練時のトルクが上昇して電力消費が増大するなどの悪影響が生じる。また混練後のシーティングの工程で均一なシート作製が難しくなるといったことも生じる。一般に低ヒステリシスロス性を改善する場合、配合物ムーニー粘度が上昇し加工性が悪化する傾向にあるが、あまり高くしないことが実用上重要である。これらのバランスからポリビニル芳香族化合物の量は、有機リチウム化合物１モルに対して０．１〜０．５モルの範囲が好ましく、０．１〜０．４５の範囲がより好ましく、０．１〜０．４の範囲がさらに好ましい。
【００５２】
また、多官能アニオン重合開始剤を調製する際に、ルイス塩基を添加する場合は、多官能アニオン重合開始剤を調製するときに用いられる前記溶媒に対し３０〜５０，０００ｐｐｍの範囲内で添加することが好ましく、２００〜２０，０００ｐｐｍの範囲内で添加することが好ましい。
反応促進や安定化の効果を十分に発現するためには３０ｐｐｍ以上の添加が好ましく、後の重合工程でのミクロ構造調整の自由度を確保することや重合後の溶媒を回収し、精製する工程における重合溶媒との分離を考慮すると５０，０００ｐｐｍ以下で添加することが好ましい。
多官能アニオン重合開始剤を調製する際の温度は、１０℃〜１４０℃の範囲が好ましく、３５℃〜１１０℃の範囲がより好ましい。
生産性の観点から１０℃以上であることが好ましく、高温による副反応を抑制するために１４０℃以下であることが好ましい。
多官能アニオン重合開始剤を調製する反応時間は、反応温度に左右されるが、５分〜２４時間の範囲である。
【００５３】
（共役ジエン系重合体）
本実施形態の変性共役ジエン系重合体の変性前の状態である共役ジエン系重合体は、上述した多官能アニオン重合開始剤を用いて、共役ジエン化合物を重合し、又は共役ジエン化合物と芳香族ビニル化合物とを共重合することによって得られる。
【００５４】
共役ジエン系重合体の重合工程においては、上述した多官能アニオン重合開始剤を、予め所定の反応器で調製しておき、共役ジエン化合物の重合、あるいは共役ジエン化合物と芳香族ビニル化合物との共重合を行う反応器に供給して重合反応を行ってもよいし、後述する重合又は共重合を行うための反応器中で多官能アニオン重合開始剤を調製しておいて、この反応器に所定のモノマー類を供給して重合反応を行ってもよい。
重合体の大量生産時の生産性や品質安定性の観点からは、予め所定の反応器で多官能アニオン重合開始剤を調製しておき、これを、必要に応じて重合に使用する反応器に供給して、共役ジエン化合物の重合、あるいは共役ジエン化合物と芳香族ビニル化合物との共重合を行うことが好ましい。
また、共役ジエン系重合体の重合は、回分式、又は１個の反応器若しくは２個以上の連結された反応器での連続式等の重合様式により行うことができる。後述する変性反応において、より高い変性率の重合体を得る観点から、回分式の反応器で重合を行うことが好ましい。
【００５５】
＜極性化合物＞
共役ジエン系重合体を製造する際、芳香族ビニル化合物を共役ジエン化合物とランダムに共重合する目的で、また共役ジエン部のミクロ構造を制御するためのビニル化剤として、更には重合速度の改善等の目的で、下記の極性化合物を少量添加してもよい。
極性化合物としては、例えば、テトラヒドロフラン、ジエチルエーテル、ジオキサン、エチレングリコールジメチルエーテル、エチレングリコールジブチルエーテル、ジエチレングリコールジメチルエーテル、ジエチレングリコールジブチルエーテル、ジメトキシベンゼン、２，２−ビス（２−オキソラニル）プロパン等のエーテル類；テトラメチルエチレンジアミン、ジピペリジノエタン、トリメチルアミン、トリエチルアミン、ピリジン、キヌクリジン等の第三級アミン化合物；カリウム−ｔ−アミラート、カリウム−ｔ−ブチラート、ナトリウム−ｔ−ブチラート、ナトリウムアミラート等のアルカリ金属アルコキシド化合物；トリフェニルホスフィン等のホスフィン化合物等が挙げられる。
これらの極性化合物は、単独で用いてもよく、２種以上を組み合わせて用いてもよい。
【００５６】
極性化合物の使用量は、目的と効果の程度に応じて選択されるが、通常、多官能アニオン重合開始剤中のリチウム１モルに対して０．０１〜１００モルである。
このような極性化合物（ビニル化剤）は、重合体ジエン部分のミクロ構造調節剤として所望のビニル結合量に応じて適量使用できる。
多くの極性化合物は、同時に共役ジエン化合物と芳香族ビニル化合物との共重合において有効なランダム化効果を有し、芳香族ビニル化合物の分布の調整やスチレンブロック量の調整を行うことができる。
ランダム化する方法は特開昭５９−１４０２１１号公報記載のように、共重合の途中に１．３−ブタジエンの一部を断続的に添加する方法を用いることもできる。
【００５７】
＜共役ジエン化合物＞
共役ジエン系重合体の合成に用いられる共役ジエン化合物としては、例えば、１，３−ブタジエン、イソプレン、２，３−ジメチル−１，３−ブタジエン、１，３−ペンタジエン、３−メチル−１，３−ペンタジエン、１，３−ヘプタジエン、１，３−ヘキサジエン等が挙げられる。これらの中で、特に、１，３−ブタジエン、イソプレンが好ましく、これらは単独で用いてもよく２種以上を組み合わせて用いてもよい。
不純物として、アレン類、アセチレン類が含有されていると、後述する変性反応を阻害するため、これらの濃度の合計は、２００ｐｐｍ以下であることが好ましく、１００ｐｐｍ以下であることがより好ましく、５０ｐｐｍ以下であることがさらに好ましい。
【００５８】
＜芳香族ビニル化合物＞
共役ジエン系重合体の合成に用いられる芳香族ビニル化合物としては、例えば、スチレン、ｐ−メチルスチレン、α−メチルスチレン、ビニルエチルベンゼン、ビニルキシレン、ビニルナフタレン、ジフェニルエチレン等が挙げられる。これらの中で、特に、スチレンが好ましく、これらは単独で用いてもよく２種以上を組み合わせて用いてもよい。
【００５９】
＜重合溶媒＞
共役ジエン系重合体は所定の溶媒中で重合する。
溶媒としては、例えば、飽和炭化水素、芳香族炭化水素等の炭化水素系溶媒が用いられる。具体的には、ブタン、ペンタン、ヘキサン、ヘプタン等の脂肪族炭化水素；シクロペンタン、シクロヘキサン、メチルシクロペンタン、メチルシクロヘキサン等の脂環族炭化水素；ベンゼン、トルエン、キシレン等の芳香族炭化水素及びそれらの混合物からなる炭化水素が挙げられる。
【００６０】
＜重合条件＞  
共役ジエン系重合体の重合温度は、リビングアニオン重合が進行する温度であれば特に限定されるものではないが、生産性の観点から０℃以上が好ましく、重合終了後の活性末端へ変性反応量を充分に確保する観点から１２０℃以下で行うことが好ましい。より好ましくは２０〜１００℃の範囲であり、さらに好ましくは３０〜８５℃の範囲である。
重合温度は、重合が発熱反応であることを考慮に入れ、さらにはモノマー及び溶媒のフィード温度を調節し、モノマー濃度を制御し、反応器外部からの冷却や加熱を行うことによって制御できる。
【００６１】
上述した共役ジエン化合物、芳香族ビニル化合物、及び重合溶媒は、それぞれ単独で、あるいはこれらの混合液を、予め重合反応に供する前に、不純物であるアレン類やアセチレン類を、有機金属化合物を用いて処理しておくこともできる。これによって、変性反応前の重合体の活性末端量が高濃度となり、より高い変性率を達成できる。
【００６２】
＜共役ジエン系重合体の構造＞
後述する変性共役ジエン系重合体と充填剤とを含有する変性共役ジエン系重合体組成物においてウェットスキッド特性が重視される場合においては、共役ジエン系重合体中の芳香族ビニル単位の含量は、１〜５０質量％が好ましく、１０〜４５質量％がより好ましく、２０〜４０質量％がさらに好ましい。
優れたウェットスキッド抵抗性を得る観点から、前記変性前の共役ジエン系共重合体中の芳香族ビニル単位の含量は１質量％以上であることが好ましく、低ヒステリシスロス性、耐摩耗性の観点からは５０質量％以下であることが好ましい。
【００６３】
また、変性前の共役ジエン系重合体の、共役ジエン結合単位中に占める１，２−又は３，４−結合の割合は、１０〜８０質量％が好ましく、１５〜７０質量％がより好ましく、２５〜６５質量％がさらに好ましい。
優れたウェットスキッド抵抗性を得る観点からは、上記のように、共役ジエン系重合体の、共役ジエン結合単位中に占める１，２−又は３，４−結合の割合は、１０質量％以上であることが好ましく、低ヒステリシスロス性、耐摩耗性の観点から８０質量％以下であることが好ましい。
また、共役ジエン−芳香族ビニル共重合体鎖中における共役ジエンと芳香族ビニルとの組成分布については、分子鎖中に均一であっても、また分子鎖中に不均一に分布していてもよく、ブロックとして存在していてもよい。
一方において、後述する変性共役ジエン系重合体と充填剤とを含有する変性共役ジエン系重合体組成物において、優れた低温特性を得ることを目的とする場合には、前記共役ジエン−芳香族ビニル共重合体中の芳香族ビニル単位の含量は１０質量％以下であることが好ましく、共役ジエンの単独重合体であることがさらに好ましい。また、変性前の共役ジエン系重合体の、共役ジエン結合単位中に占める１，２−又は３，４−結合の割合は、３０質量％以下であることが好ましく、２５質量％以下であることがさらに好ましい。
それぞれの成分比率が上記範囲内にあるときにガラス転移温度が低く、低温特性に優れた組成物を得ることができる。
【００６４】
（変性剤）
本実施形態の変性共役ジエン系重合体は、変性剤によって重合活性末端が変性されている。
詳細には、上述した多官能性アニオン開始剤を用いて、上述した共役ジエン化合物を重合し、又は共役ジエン化合物と芳香族ビニル化合物を共重合して共役ジエン系重合体を作製し、この共役ジエン系重合体の重合活性末端に、２つ以上のアルコキシ基で置換されたシリル基と１つ以上の窒素原子を有する化合物（変性剤）を反応させることによって、本実施形態の変性共役ジエン系共重合体が得られる。
【００６５】
変性反応に用いる２つ以上のアルコキシ基で置換されたシリル基と１つ以上の窒素原子を有する化合物としては、下記式（１）、
【００６６】
【化６】
0005520829.tif 000007
【００６７】
（式（１）中、Ｒ１、Ｒ２は、各々独立して炭素数１〜２０のアルキル基、又はアリール基であり、Ｒ３は炭素数１〜２０のアルキレン基であり、Ｒ４、Ｒ５は同一であっても異なっていてもよい炭素数１〜６の炭化水素基であって、隣接する２つのＮとともに５員環以上の環構造をなし、Ｒ６は炭素数１〜２０の炭化水素基、活性水素を持たないヘテロ原子で置換されている炭素数１〜２０の炭化水素基、又は３有機置換シリル基であり、ｍは２又は３の整数である。）
【００６８】
又は、下記式（２）、
【００６９】
【化７】
0005520829.tif 000008
【００７０】
（式（２）中、Ｒ１〜Ｒ６、ｍの定義は、上記式（１）と同様である。Ｒ７は、炭素数１〜２０の炭化水素基、活性水素を持たないヘテロ原子で置換されていてもよい炭素数１〜２０の炭化水素基、又は３有機置換シリル基である。）
【００７１】
により表される、２つ以上の窒素原子を含む環状アミノ基を有するヒドロカルビルオキシシランや、その他の環状アミン、非環状アミン、イミン、イソシアネート等の官能基を含有するヒドロカルビルオキシシラン、環状アザシランが挙げられる。
なお、上記において活性水素とは、電気陰性度の大きなＯ、Ｎなどに結合した水素原子のことを言う（東京化学同人「化学辞典」）。
また、上記において３有機置換シリル基とは、一般式：−ＳｉＲ８３（３つのＲ８は同一でも異なっていてもよい有機基を表し、好ましくはアルキル基である。）で表される基である。
【００７２】
上記式（１）で表される環状アミノ基を有するヒドロカルビルオキシシランの具体例を下記に示す。
例えば、１−［３−（トリエトキシシリル）プロピル］−４−メチルピペラジン、１−［３−（ジエトキシエチルシリル）プロピル］−４−メチルピペラジン、１−［３−（トリメトキシシリル）プロピル］−３−メチルイミダゾリジン、１−［３−（ジエトキシエチルシリル）プロピル］−３−エチルイミダゾリジン、１−［３−（トリエトキシシリル）プロピル］−３−メチルヘキサヒドロピリミジン、１−［３−（ジメトキシメチルシリル）プロピル］−３−メチルヘキサヒドロピリミジン、３−［３−（トリブトキシシリル）プロピル］−１−メチル−１，２，３，４−テトラヒドロピリミジン、３−［３−（ジメトキシメチルシリル）プロピル］−１−エチル−１，２，３，４−テトラヒドロピリミジン、１−（２−エトキシエチル）−３−［３−（トリメトキシシリル）プロピル］イミダゾリジン、（２−｛３−［３−（トリメトキシシリル）プロピル］テトラヒドロピリミジン−１−イル｝エチル）ジメチルアミン、１−［３−（トリエトキシシリル）プロピル］−４−（トリメチルシリル）ピペラジン、１−［３−（ジメトキシメチルシリル）プロピル］−４−（トリメチルシリル）ピペラジン、１−［３−（トリブトキシシリル）プロピル］−４−（トリメチルシリル）ピペラジン、１−［３−（ジエトキシエチルシリル）プロピル］−３−（トリエチルシリル）イミダゾリジン、１−［３−（トリエトキシシリル）プロピル］−３−（トリメチルシリル）イミダゾリジン、１−［３−（ジメトキシメチルシリル）プロピル］−３−（トリメチルシリル）ヘキサヒドロピリミジン、１−［３−（トリエトキシシリル）プロピル］−３−（トリメチルシリル）ヘキサヒドロピリミジン、１−［４−（トリエトキシシリル）ブチル］−４−（トリメチルシリル）ピペラジン等が挙げられる。
これらの中でも１−［３−（トリエトキシシリル）プロピル］−４−メチルピペラジン、１−［３−（トリメトキシシリル）プロピル］−３−メチルイミダゾリジン、１−［３−（トリエトキシシリル）プロピル］−３−メチルヘキサヒドロピリミジン、１−［３−（トリエトキシシリル）プロピル］−４−（トリメチルシリル）ピペラジン、１−［３−（トリエトキシシリル）プロピル］−３−（トリメチルシリル）イミダゾリジン、１−［３−（トリエトキシシリル）プロピル］−３−（トリメチルシリル）ヘキサヒドロピリミジンが好ましく用いられ、１−［３−（トリエトキシシリル）プロピル］−４−メチルピペラジン、１−［３−（トリエトキシシリル）プロピル］−４−（トリメチルシリル）ピペラジンがより好ましい。
【００７３】
上記式（２）で表される環状アミノ基を有する、ヒドロカルビルオキシシランの具体例を下記に示す。
例えば、２−［３−（トリメトキシシリル）プロピル］−１，３−ジメチルイミダゾリジン、２−（ジエトキシエチルシリル）−１，３−ジエチルイミダゾリジン、２−（トリエトキシシリル）―１，４−ジエチルピペラジン、２−（ジメトキシメチルシリル）−１，４−ジメチルピペラジン、５−（トリエトキシシリル）−１，３−ジプロピルヘキサヒドロピリミジン、５−（ジエトキシエチルシリル）−１，３−ジエチルヘキサヒドロピリミジン、｛２−［３−（２−ジメチルアミノエチル）−２−（エチルジメトキシシリル）−イミダゾリジン−１−イル］−エチル｝−ジメチルアミン、５−（トリメトキシシリル）−１，３−ビス−（２−メトキシエチル）−ヘキサヒドロピリミジン、５−（エチルジメトキシシリル）−１，３−ビス−（２−トリメチルシリルエチル）−ヘキサヒドロピリミジンル）−１，３−ジメチルイミダゾリジン、２−（３−ジエトキシエチルシリル−プロピル）−１，３−ジエチルイミダゾリジン、２−（３−トリエトキシシリル−プロピル）−１，４−ジエチルピペラジン、２−（３−ジメトキシメチルシリル−プロピル）−１，４−ジメチルピペラジン、５−（３−トリエトキシシリル−プロピル）−１，３−ジプロピルヘキサヒドロピリミジン、５−（３−ジエトキシエチルシリル−プロピル）−１，３−ジエチルヘキサヒドロピリミジン、｛２−［３−（２−ジメチルアミノエチル）−２−（３−エチルジメトキシシリル−プロピル）−イミダゾリジン−１−イル］−エチル｝−ジメチルアミン、５−（３−トリメトキシシリル−プロピル）−１，３−ビス−（２−メトキシエチル）−ヘキサヒドロピリミジン、５−（３−エチルジメトキシシリル−プロピル）−１，３−ビス−（２−トリメチルシリルエチル）−ヘキサヒドロピリミジン、２−［３−（トリメトキシシリル）プロピル］−１，３−ビス（トリメチルシリル）イミダゾリジン、２−（ジエトキシエチルシリル）−１，３−ビス（トリエチルシリル）イミダゾリジン、２−（トリエトキシシリル）−１，４−ビス（トリメチルシリル）ピペラジン、２−（ジメトキシメチルシリル）−１，４−ビス（トリメチルシリル）ピペラジン、５−（トリエトキシシリル）−１，３−ビス（トリプロピルシリル）ヘキサヒドロピリミジン等が挙げられる。
これらの中でも、２−［３−（トリメトキシシリル）プロピル］−１，３−ジメチルイミダゾリジン、２−［３−（トリメトキシシリル）プロピル］−１，３−（ビストリメチルシリル）イミダゾリジンが好ましい。
【００７４】
変性剤として使用する、上記式（１）、（２）で表される化合物以外の、環状アミン、非環状アミン、イミン、イソシアネート等の官能基を含有するヒドロカルビルオキシシラン、及び環状アザシランについて説明する。
【００７５】
環状アミノ基を有するヒドロカルビルオキシシランの具体例を下記に示す。
例えば、［３−（１−ヘキサメチレンイミノ）プロピル］トリエトキシシラン、［３−（１−ヘキサメチレンイミノ）プロピル］トリメトキシシラン、［２−（１−ヘキサメチレンイミノ）エチル］トリエトキシシラン、［２−（１−ヘキサメチレンイミノ）エチル］トリメトキシシラン、［３−（１−ピロリジニル）プロピル］トリエトキシシラン、［３−（１−ピロリジニル）プロピル］トリメトキシシラン、［３−（１−ヘプタメチレンイミノ）プロピル］トリエトキシシラン、［３−（１−ドデカメチレンイミノ）プロピル］トリエトキシシラン、［３−（１−ヘキサメチレンイミノ）プロピル］ジエトキシメチルシラン、［３−（１−ヘキサメチレンイミノ）プロピル］ジエトキシエチルシラン等が挙げられる。
【００７６】
非環状アミノ基を有するヒドロカルビルオキシシランの具体例を下記に示す。
例えば、［３−（ジメチルアミノ）プロピル］トリエトキシシラン、［３−（ジメチルアミノ）プロピル］トリメトキシシラン、［３−（ジエチルアミノ）プロピル］トリエトキシシラン、［３−（ジエチルアミノ）プロピル］トリメトキシシラン、［２−（ジメチルアミノ）エチル］トリエトキシシラン、［２−（ジメチルアミノ）エチル］トリメトキシシラン、［３−（ジメチルアミノ）プロピル］ジエトキシメチルシラン，［３−ジブチルアミノプロピル］トリエトキシシラン、Ｎ，Ｎ−ビス（トリメチルシリル）アミノプロピルメチルジメトキシシラン、Ｎ，Ｎ−ビス（トリメチルシリル）アミノプロピルトリメトキシシラン、Ｎ，Ｎ−ビス（トリメチルシリル）アミノプロピルトリエトキシシラン、Ｎ，Ｎ−ビス（トリメチルシリル）アミノプロピルメチルジエトキシシラン、Ｎ，Ｎ−ビス（トリメチルシリル）アミノエチルトリメトキシシラン、Ｎ，Ｎ−ビス（トリメチルシリル）アミノエチルトリエトキシシラン、Ｎ，Ｎ−ビス（トリメチルシリル）アミノエチルメチルジメトキシシラン及びＮ，Ｎ−ビス（トリメチルシリル）アミノエチルメチルジエトキシシラン等が挙げられる。
【００７７】
イミノ基を含有するヒドロカルビルオキシシランの具体例を下記に示す。
例えば、Ｎ−（１，３−ジメチルブチリデン）−３−（トリエトキシシリル）−１−プロパンアミン、Ｎ−（１−メチルエチリデン）−３−（トリエトキシシリル）−１−プロパンアミン、Ｎ−エチリデン−３−（トリエトキシシリル）−１−プロパンアミン、Ｎ−（１−メチルプロピリデン）−３−（トリエトキシシリル）−１−プロパンアミン、Ｎ−（４−Ｎ，Ｎ−ジメチルアミノベンジリデン）−３−（トリエトキシシリル）−１−プロパンアミン、Ｎ−（シクロヘキシリデン）−３−（トリエトキシシリル）−１−プロパンアミン、１−［３−（トリエトキシシリル）プロピル］−４，５−ジヒドロイミダゾール、１−［３−（トリメトキシシリル）プロピル］−４，５−ジヒドロイミダゾール、Ｎ−（３−トリエトキシシリルプロピル）−４，５−ジヒドロイミダゾール、Ｎ−（３−イソプロポキシシリルプロピル）−４,５−ジヒドロイミダゾール，Ｎ−（３−メチルジエトキシシリルプロピル）−４，５−ジヒドロイミダゾール等が挙げられる。
【００７８】
イソシアネート基を有するヒドロカルビルオキシシランの具体例を下記に示す。
例えば、３−イソシアナトプロピルトリメトキシシラン、３−イソシアナトプロピルトリエトキシシラン、３−イソシアナトプロピルメチルジエトキシシラン、３−イソシアナトプロピルトリイソプロポキシシラン、トリス（３−トリメトキシシリルプロピル）イソシアヌレート等が挙げられる。
【００７９】
環状アザシラン化合物の具体例を下記に示す。
例えば、Ｎ−ｎ−ブチル−アザ−２，２−ジメトキシシラシクロペンタン、Ｎ−エチル−アザ−２，２−ジエトキシ−４−メチルシラシクロペンタン、Ｎ−アリル−アザ−２，２−ジメトキシシラシクロペンタン、１−トリメチルシリル−２，２−ジメトキシ−１−アザ−２−シラシクロペンタン等が挙げられる。
【００８０】
上述した変性剤の中でも、上記式（１）又は式（２）で表される化合物が好ましく、特に、上記式（１）で表される化合物が好ましい。
これらの変性剤は、単独で用いてもよく、２種以上を併用してもよい。
【００８１】
（変性反応）
上述した変性剤を用いた共役ジエン系重合体の変性反応について説明する。
上述した変性剤を、共役ジエン系重合体の重合活性末端に反応させる際の、反応温度、反応時間等については、特に制限されるものではないが、０℃以上１２０℃以下で３０秒以上反応させることが好ましい。
【００８２】
上述した変性剤は、添加した変性剤中のシリル基に結合したアルコキシ基の合計モル数が、上述した多官能アニオン重合開始剤に含まれるリチウムの合計モル数の１〜５倍の範囲となるように添加することが好ましく、１．５〜３倍の範囲となるように添加することがより好ましく、１．５〜２．５倍の範囲となるように添加することがさらに好ましい。
所定の変性率を得て、かつ、変性共役ジエン系分子鎖末端部に１つ以上のアルコキシ基を残存させる観点から、変性剤は、添加した変性剤中のシリル基に結合したアルコキシ基の合計モル数が、上述した多官能アニオン重合開始剤に含まれるリチウムの合計モル数の１倍以上とすることが好ましく、コスト的な観点から５倍以下とすることがより好ましい。
【００８３】
変性共役ジエン系重合体中の官能基成分を有する重合体の含有量、すなわち変性率は、本実施形態の変性共役ジエン系重合体を用いた組成物を加硫物とした場合において、低ヒステリシスロス性とウェットスキッド抵抗性とのバランスが良好なものとなり、実用上十分な耐摩耗性、破壊特性を得るためには、７８質量％以上であることが好ましく、８６質量％以上であることがより好ましく、９０質量％以上であることがさらに好ましい。
変性率は、上述した共役ジエン化合物中の不純物であるアレン類、アセチレン類の濃度やこれらの処理方法、及び重合温度を制御することによって、上記のように７８質量％以上の変性率を得ることができる。
【００８４】
官能基成分を有する重合体の含有量、すなわち変性率の測定方法としては、官能基含有の変性成分と非変性成分を分離できるクロマトグラフィーによる測定方法が好ましい。
このクロマトグラフィーによる測定方法としては、官能基成分を吸着するシリカ等の極性物質を充填剤としたゲル浸透クロマトグラフィー（ＧＰＣ）カラムを使用し、非吸着成分の内部標準を比較に用いて定量する方法が好適である。
【００８５】
本実施形態における変性共役ジエン系共重合体の重量平均分子量（ＧＰＣ測定：ポリスチレン換算）は、加工性や物性を考慮して１０万〜２００万が好ましく、２０万〜１００万がより好ましく、２５万〜５０万がさらに好ましい。
また、回分式プロセスで共役ジエン系重合体の重合を行った場合には、ＧＰＣの分子量分布で複数のピークが見られる。その最も低分子量側のピークは主に、多官能開始剤混合物中の単官能成分により重合が開始して生成した成分と考えられる。多官能成分が多いほど低ヒステリシスロス性、耐摩耗性等の物性に優れる反面、加工性が悪化することから、この場合には、最も低分子量側のピーク面積が２０〜５０％であることが好ましい。
多官能アニオン重合開始剤を調製する際のポリビニル芳香族化合物と有機リチウム化合物とのモル比と、変性剤の添加量とを、前述した範囲内で調整することで、上記のように最も低分子量側のピーク面積を２０〜５０％とすることができる。
【００８６】
上述した変性剤により、共役ジエン系重合体の変性反応を行った後、重合体溶液中に、必要に応じて反応停止剤を添加してもよい。
反応停止剤としては、通常、メタノール、エタノール、プロパノール等のアルコール類；ステアリン酸、ラウリン酸、オクタン酸等の有機酸：水等が使用できる。
また、共役ジエン系重合体の変性反応を行った後、必要に応じて、重合体に含まれる金属類を脱灰してもよい。
脱灰の方法としては、例えば、水、有機酸、無機酸、過酸化水素等の酸化剤等を、重合体溶液に接触させて金属類を抽出し、その後水層を分離する方法が用いられる。
また、共役ジエン系重合体の変性反応を行った後、重合体溶液に、酸化防止剤を添加してもよい。酸化防止剤としては、フェノール系安定剤、リン系安定剤、イオウ系安定剤等が挙げられる。
【００８７】
本実施形態における変性共役ジエン系重合体を、重合体溶液から取得する方法としては、従来公知の方法を適用できる。
例えば、スチームストリッピング等で溶媒を分離した後、重合体を濾別し、さらにそれを脱水及び乾燥して重合体を取得する方法、フラッシングタンクで濃縮し、さらにベント押し出し機等で脱揮する方法、ドラムドライヤー等で直接脱揮する方法等が適用できる。
【００８８】
〔変性共役ジエン系重合体組成物〕
本実施形態の変性共役ジエン系重合体組成物は、上記に亘って説明した変性共役ジエン系重合体を、ゴム成分全体を１００質量部としたとき、２０質量部以上含有するゴム成分１００質量部に対し、シリカ系無機充填剤が０．５〜３００質量部を含有されているものとする。
【００８９】
（シリカ系無機充填剤）
本実施形態の変性共役ジエン系重合体組成物に含有されているシリカ系無機充填剤としては、ＳｉＯ２、又はＳｉ３Ａｌを、構成単位の主成分とする固体粒子が使用できる。
例えば、シリカ、クレイ、タルク、マイカ、珪藻土、ウォラストナイト、モンモリロナイト、ゼオライト、ガラス繊維等の無機繊維状物質等が挙げられる。
また、表面を疎水化したシリカ系無機充填剤や、シリカ系無機充填剤とシリカ系以外の無機充填剤との混合物も使用できる。
これらの中でも、シリカ及びガラス繊維が好ましく、シリカがより好ましい。
シリカとしては、乾式シリカ、湿式シリカ、合成ケイ酸塩シリカ等が使用できるが、中でも破壊特性の改良効果並びにウェットスキッド抵抗性の両立効果が最も顕著である湿式シリカが好ましい。
【００９０】
本実施形態の変性共役ジエン系重合体組成物において、実用上良好な耐摩耗性や破壊特性を得る観点から、シリカ系無機充填剤のＢＥＴ吸着法で求められる窒素吸着比表面積は、１７０〜３００ｍ２／ｇであることが好ましく、２００〜３００ｍ２／ｇであることがより好ましい。
上記のように、変性共役ジエン系重合体組成物におけるシリカ系無機充填剤の配合量は、変性共役ジエン系重合体を２０質量部以上含有するゴム成分１００質量部に対し、０．５〜３００質量部であるが、５〜２００質量部が好ましく、２０〜１００質量部がより好ましい。
シリカ系無機充填剤の配合量が０．５質量部未満であると、充填剤の添加効果が発現されず、一方において３００質量部を超えると、シリカ系無機充填剤の分散性が劣化し、組成物の加工性が悪化し、かつ機械強度が低下するため好ましくない。
【００９１】
（カーボンブラック）
変性共役ジエン系重合体組成物には、シリカ系無機充填剤以外の補強性充填剤として、カーボンブラックを添加してもよい。
カーボンブラックは、ＳＲＦ、ＦＥＦ、ＨＡＦ、ＩＳＡＦ、ＳＡＦ等の各クラスのカーボンブラックが使用でき、窒素吸着比表面積が５０ｍ２／ｇ以上、ＤＢＰ吸油量が８０ｍｌ／１００ｇのカーボンブラックが好ましい。
カーボンブラックの配合量は、変性共役ジエン系重合体を２０質量部以上含有するゴム成分１００質量部に対し、０．５〜１００質量部が好ましく、３〜１００質量部がより好ましく、５〜５０質量部がさらに好ましい。
ドライグリップ性能や導電性等のタイヤ等の用途に求められる性能を発現するためには０．５質量部以上添加することが好ましいが、分散性の観点から１００質量部以下とすることが好ましい。
【００９２】
（金属酸化物、金属水酸化物）
なお、本実施形態の変性共役ジエン系重合体組成物には、シリカ系無機充填剤やカーボンブラック以外に金属酸化物や金属水酸化物を添加してもよい。
金属酸化物とは、化学式ＭｘＯｙ（Ｍは金属原子、ｘ、ｙは各々１〜６の整数）を構成単位の主成分とする固体粒子のことをいい、例えばアルミナ、酸化チタン、酸化マグネシウム、酸化亜鉛等を用いることができる。また金属酸化物と金属酸化物以外の無機充填剤の混合物も使用できる。
金属水酸化物とは、水酸化アルミニウム、水酸化マグネシウム、水酸化ジルコニウム等である。
【００９３】
（シランカップリング剤）
また、本実施形態の変性共役ジエン系重合体組成物においては、シランカップリング剤を含有させたものとしてもよい。
シランカップリング剤は、ゴム成分とシリカ系無機充填剤との相互作用を緊密にする機能を有しており、ゴム成分及びシリカ系無機充填剤のそれぞれに対する親和性又は結合性の基を有している。
シランカップリング剤としては、例えば、ビス−［３−（トリエトキシシリル）−プロピル］−テトラスルフィド、ビス−［３−（トリエトキシシリル）−プロピル］−ジスルフィド、ビス−［２−（トリエトキシシリル）−エチル］−テトラスルフィド等が挙げられる。
【００９４】
シランカップリング剤の配合量は、上述したシリカ系無機充填剤１００質量部に対して、０．１〜３０質量部が好ましく、０．５〜２０質量部がより好ましく、１〜１５質量部がさらに好ましい。
シランカップリング剤の配合量が、シリカ系無機充填剤１００質量部に対して０．１質量部未満であると、有効な配合効果が得られず、３０質量部を超えた量は必要ではない。
【００９５】
変性共役ジエン系重合体とシリカ系無機充填剤、カーボンブラックやその他の充填剤、及びシランカップリング剤を混合する方法については特に限定されるものではない。
例えば、オープンロール、バンバリーミキサー、ニーダー、単軸スクリュー押出機、２軸スクリュー押出機、多軸スクリュー押出機等の一般的な混和機を用いた溶融混練方法、各成分を溶解混合後、溶剤を加熱除去する方法等が挙げられる。
これらのうち、ロール、バンバリーミキサー、ニーダー、押出機による溶融混練法が生産性、良混練性の観点から好ましい。
また、変性共役ジエン系重合体と各種配合剤とを一度に混練する方法、複数の回数に分けて混合する方法のいずれも適用可能である。
【００９６】
（加硫剤）
本実施形態の変性共役ジエン系共重合体組成物は、加硫剤により加硫処理を施した加硫組成物としてもよい。
加硫剤としては、例えば、有機過酸化物及びアゾ化合物等のラジカル発生剤、オキシム化合物、ニトロソ化合物、ポリアミン化合物、硫黄、硫黄化合物が使用できる。
硫黄化合物には、一塩化硫黄、二塩化硫黄、ジスルフィド化合物、高分子多硫化合物等が含まれる。
加硫剤の使用量は、通常は、変性共役ジエン系重合体を含むゴム成分１００質量部に対して０．０１〜２０質量部であるものとし、０．１〜１５質量部が好ましい。
加硫方法としては、従来公知の方法を適用でき、加硫温度は、例えば、１２０〜２００℃、好適には１４０〜１８０℃とすることができる。
【００９７】
（加硫促進剤、加硫助剤）
また、加硫に際しては、必要に応じて加硫促進剤を用いてもよい。
加硫促進剤としては、従来公知の材料を用いることができ、例えば、スルフェンアミド系、グアニジン系、チウラム系、アルデヒド−アミン系、アルデヒド−アンモニア系、チアゾール系、チオ尿素系、ジチオカルバメート系等の加硫促進剤が挙げられる。また、加硫助剤としては、亜鉛華、ステアリン酸等を使用できる。
加硫促進剤の使用量は、通常、変性共役ジエン系重合体を含有するゴム成分１００質量部に対し０．０１〜２０質量部であるものとし、０．１〜１５質量部が好ましい。
【００９８】
（ゴム用軟化剤）
本実施形態の変性共役ジエン系重合体組成物には、加工性の改良を図るために、ゴム用軟化剤を配合してもよい。
ゴム用軟化剤としては、鉱物油、又は液状若しくは低分子量の合成軟化剤が好適である。
ゴムの軟化、増容、加工性の向上を図るために使用されているプロセスオイル又はエクステンダーオイルと呼ばれる鉱物油系ゴム用軟化剤は、芳香族環、ナフテン環、及びパラフィン鎖の混合物であり、パラフィン鎖の炭素数が全炭素中５０％以上を占めるものがパラフィン系と呼ばれ、ナフテン環炭素数が３０〜４５％のものがナフテン系、芳香族炭素数が３０％を超えるものが芳香族系と呼ばれている。本実施の形態において用いるゴム用軟化剤としては、ナフテン系及び／又はパラフィン系のものが好ましい。
ゴム用軟化剤の配合量は、変性共役ジエン系重合体を含有するゴム成分１００質量部に対し０〜１００質量部が好ましく、１０〜９０質量部がより好ましく、３０〜９０質量部がさらに好ましい。ゴム用軟化剤の配合量が前記ゴム成分１００質量部に対して１００質量部を超えるとブリードアウトを生じやすく、組成物表面にベタツキを生ずるおそれがあるため好ましくない。
【００９９】
（変性共役ジエン系重合体以外のゴム成分）
本実施形態における変性共役ジエン系重合体組成物は、上述した変性共役ジエン系重合体以外のゴム状重合体を変性共役ジエン系重合体と組み合わせ、上記ゴム成分として使用できる。
このようなゴム状重合体としては、例えば、共役ジエン系重合体又はその水添物、共役ジエン系化合物とビニル芳香族化合物とのランダム共重合体又はその水添物、共役ジエン系化合物とビニル芳香族化合物とのブロック共重合体又はその水添物、非ジエン系重合体、天然ゴム等が挙げられる。
【０１００】
具体的には、ブタジエンゴム又はその水素添加物、イソプレンゴム又はその水素添加物、スチレン−ブタジエンゴム又はその水素添加物、スチレン−ブタジエンブロック共重合体又はその水素添加物、スチレン−イソプレンブロック共重合体又はその水素添加物等のスチレン系エラストマー、アクリロニトリル−ブタジエンゴム又はその水素添加物等が挙げられる。
【０１０１】
また、非ジエン系重合体としては、エチレン−プロピレンゴム、エチレン−プロピレン−ジエンゴム、エチレン−ブテン−ジエンゴム、エチレン−ブテンゴム、エチレン−ヘキセンゴム、エチレン−オクテンゴム等のオレフィン系エラストマー、ブチルゴム、臭素化ブチルゴム、アクリルゴム、フッ素ゴム、シリコーンゴム、塩素化ポリエチレンゴム、エピクロルヒドリンゴム、α、β−不飽和ニトリル−アクリル酸エステル−共役ジエン共重合ゴム、ウレタンゴム、多硫化ゴム等が挙げられる。
【０１０２】
上述した各種ゴム状重合体は、官能基を付与した変性ゴムであってもよい。
これらのゴム状重合体は、単独で用いてもよく２種以上を組み合わせて用いてもよい。
【０１０３】
本実施形態における変性共役ジエン系重合体に、上述したゴム状重合体を組み合わせ、上記ゴム成分として使用する場合、これらの比率は、変性共役ジエン系共重合体／上述したゴム状重合体として、２０／８０〜１００／０が好ましく、３０／７０〜９０／１０がより好ましく、５０／５０〜８０／２０がさらに好ましい。
【０１０４】
本実施形態における変性共役ジエン系重合体組成物には、本発明の目的を損なわない範囲内で、上述した以外の軟化剤や充填剤、さらに、耐熱安定剤、帯電防止剤、耐候安定剤、老化防止剤、着色剤、滑剤等の各種添加剤を用いてもよい。
充填剤としては、具体的には炭酸カルシウム、炭酸マグネシウム、硫酸アルミニウム、硫酸バリウム等が挙げられる。
目的とする製品の硬さや流動性を調節するために、必要に応じて配合する軟化剤としては、例えば、流動パラフィン、ヒマシ油、アマニ油等が挙げられる。
耐熱安定剤、帯電防止剤、耐候安定剤、老化防止剤、着色剤、潤滑剤としては、公知の材料を適用できる。
【０１０５】
〔タイヤ〕
本実施形態の変性共役ジエン系重合体組成物は、常法に従い加硫成形することにより、タイヤとすることができる。様々なタイヤ部材として使用することができるが、中でもタイヤトレッド材として使用することが好ましい。
【実施例】
【０１０６】
以下、変性共役ジエン系重合体及びこれを用いた組成物について、具体的な実施例と比較例を挙げて説明するが、本発明はこれらに限定されるものではない。【０１０７】
〔試料の分析方法〕
後述する試料Ａ〜Ｒの分析は、下記に示す方法により行った。
（１）結合スチレン量
試料をクロロホルム溶液とし、スチレンのフェニル基によるＵＶ２５４ｎｍの吸収により、結合スチレン量（質量％）を測定した。測定機器としては、島津製作所製：ＵＶ−２４５０を使用した。【０１０８】
（２）ブタジエン部分のミクロ構造（１，２−ビニル結合量）
試料を二硫化炭素溶液とし、溶液セルを用いて、赤外線スペクトルを６００〜１０００ｃｍ−１の範囲で測定して所定の波数における吸光度によりハンプトンの方法の計算式に従いブタジエン部分のミクロ構造を求めた。測定機器としては、日本分光（株）製：ＦＴ−ＩＲ２３０を使用した。【０１０９】
（３）ムーニー粘度
ＪＩＳ  Ｋ  ６３００に従い、１００℃で１分間余熱し、４分後の粘度を測定した。【０１１０】
（４）分子量及び分子量分布
ポリスチレン系ゲルを充填剤としたカラムを３本連結して用いたＧＰＣを使用して、クロマトグラムを測定し、標準ポリスチレンを使用した検量線により分子量（Ｍｗ、Ｍｎ）を求め、さらに全ピーク面積に対する最低分子量ピーク面積の比を計算して最低分子量ピーク面積比を計算した。
溶離液としてはテトラヒドロフラン（ＴＨＦ）を使用した。
カラムは、ガードカラム：東ソー  ＴＳＫｇｕａｒｄｃｏｌｕｍｎ  ＨＨＲ−Ｈ、カラム：東ソー  ＴＳＫｇｅｌ  Ｇ６０００ＨＨＲ、ＴＳＫｇｅｌ  Ｇ５０００ＨＨＲ、ＴＳＫｇｅｌ  Ｇ４０００ＨＨＲを使用した。
オーブン温度４０℃、ＴＨＦ流量１．０ｍＬ／分の条件で、ＲＩ検出器（東ソー製  ＨＬＣ８０２０）を用いて分子量の測定を行った。
試料は２０ｍＬのＴＨＦに対して１０ｍｇを溶解し、２００μＬ注入して測定した。【０１１１】
（５）変性率
シリカ系ゲルを充填剤としたＧＰＣカラムに変性した成分が吸着する特性を応用し、試料及び分子量５０００の標準ポリスチレン（ポリスチレンはカラムに吸着しない）を含む試料溶液を用いて、前記ポリスチレン系ゲルカラムのＧＰＣと、シリカ系カラム（ガードカラム：ＤＩＯＬ  ４．６×１２．５ｍｍ  ５ｍｉｃｒｏｎ、カラム：Ｚｏｒｂａｘ  ＰＳＭ−１０００Ｓ、ＰＳＭ−３００Ｓ、ＰＳＭ−６０Ｓ、オーブン温度４０℃、ＴＨＦ流量０．５ｍｌ／分）のＧＰＣ（東ソー製ＣＣＰ８０２０シリーズ  ビルドアップ型ＧＰＣシステム：ＡＳ−８０２０、ＳＤ−８０２２、ＣＣＰＳ、ＣＯ−８０２０、ＲＩ−８０２１）の両クロマトグラムを、ＲＩ検出器を用いて測定し、それらの差分よりシリカカラムへの吸着量を測定し変性率を求めた。
試料は、２０ｍＬのＴＨＦに対して１０ｍｇを標準ポリスチレン５ｍｇとともに溶解し、２００μＬ注入して測定した。
具体的な手順としては、ポリスチレン系カラムを用いたクロマトグラムのピーク面積の全体を１００として、サンプルピーク面積をＰ１、標準ポリスチレンのピーク面積をＰ２とし、シリカ系カラムを用いたクロマトグラムのピーク面積の全体を１００として、サンプルピーク面積をＰ３、標準ポリスチレンのピーク面積をＰ４として、変性率（％）は［１−（Ｐ２×Ｐ３）／（Ｐ１×Ｐ４）］×１００の計算式により算出した。【０１１２】
（６）ガラス転移温度（Ｔｇ）
窒素雰囲気下で−１００℃から１０℃／分で昇温しながらＤＳＣ曲線を記録し、ガラス転移の中間点温度をガラス転移温度とした。【０１１３】
〔多官能アニオン重合開始剤〕
（多官能アニオン重合開始剤ａ〜ｃ、ｅ、ｆの調製）
内容積１０Ｌの撹拌装置及びジャケットを具備するオートクレーブを洗浄乾燥し、窒素置換を行った後、下記表１に示す条件に従い、乾燥処理を施した１，３−ブタジエン、シクロヘキサン、テトラヒドロフラン、ジビニルベンゼンを加え、次いでｎ−ブチルリチウムを加えて７５℃で１時間反応し調製した。
多官能アニオン重合開始剤の調製には、ｍ−ジビニルベンゼン、ｐ−ジビニルベンゼン、エチルビニルベンゼン等を含有し、ジビニルベンゼン濃度が５７質量％であるジビニルベンゼン混合物（新日鐵化学製）を用いた。
下記表１中のジビニルベンゼン量については、上記市販のジビニルベンゼンが混合物であることから、不純物の含有量を除いて換算したジビニルベンゼン純量を表した。【０１１４】
【表１】
0005520829.tif 000009
【０１１５】
（多官能アニオン重合開始剤ｄの調製）
マグネット攪拌子を備えた三方フラスコに、冷却管及び滴下漏斗をセットし、窒素置換を行った後、微加圧した窒素を流通させ、系内をシールした状態で、前記三方フラスコ中に、１．０１ｍｏｌ／Ｌのｓｅｃ−ブチルリチウムのシクロヘキサン／ｎ−ヘキサン混合溶液９９．０ｍＬ（１００ミリモル）、トリエチルアミン１３．９ｍＬ（１００ミリモル）、及びシクロヘキサン１０ｍＬを導入し、２０℃で攪拌混合した。
さらに減圧蒸留により精製したｍ−ジイソプロペニルベンゼン７．９１ｇ（５０ミリモル）を室温で３時間かけて滴下し、攪拌を１５時間継続して行い、調製した。【０１１６】
〔スチレン−ブタジエン共重合体：試料Ａ〜Ｋの製造〕
〔実施例１（試料Ａ）〕
内容積１０リットルで、撹拌機及びジャケットを具備する温度制御が可能なオートクレーブを反応器として使用し、予め不純物を除去したブタジエン７７７ｇ、スチレン２７３ｇ、シクロヘキサン４８００ｇ、極性物質として２，２−ビス（２−オキソラニル）プロパン０．８５ｇを反応器へ入れ、反応器内の温度を４２℃に保持した。
上述のようにして調製した多官能重合開始剤ａをリチウム添加量として１０．５ｍｍｏｌとなるように反応器に供給した。
反応開始後、重合による発熱で、反応器内の温度は上昇を始め、最終的な反応器内の温度は７５℃に達した。
重合反応終了後、反応器に１−［３−（トリエトキシシリル）プロピル］−４−メチルピペラジンを５．２５ｍｍｏｌ添加して、７４℃の温度条件で５分間の変性反応を実施した。
この重合体溶液に酸化防止剤（２，６−ジ−ｔ−ブチル−ｐ−クレゾール：ＢＨＴ）２．１ｇを添加した後、スチームストリッピングにより溶媒を除去し、乾燥機により乾燥処理を施して、変性成分を有するスチレン−ブタジエン共重合体（試料Ａ）を得た。
試料Ａを分析した結果、結合スチレン量は２６質量％、結合ブタジエン量は７４質量％であった。
また、試料Ａのムーニー粘度は５５であった。
赤外分光光度計を用いた測定結果よりハンプトン法に準じて計算して求めたブタジエン部分のミクロ構造の１，２−結合量は５７％であった。
また、シリカ系吸着カラムを用いるＧＰＣから求めた変性率は８８％であった。
（試料Ａ）の分析結果を下記表２に示す。【０１１７】
〔実施例２（試料Ｂ）、実施例３（試料Ｃ）〕
上述した多官能アニオン重合開始剤の種類、これらの添加量、２，２−ビス（２−オキソラニル）プロパン、及び１−［３−（トリエトキシシリル）プロピル］−４−メチルピペラジンの添加量を、下記表２に示すように調整して、製造条件については、上述した（試料Ａ）と同様として、（試料Ｂ）及び（試料Ｃ）を得た。
変性成分を有するスチレンブタジエン共重合体（試料Ｂ）、（試料Ｃ）の分析結果を下記表２に示す。【０１１８】
〔実施例４（試料Ｄ）〕
内容積１０リットルで、撹拌機及びジャケットを具備する温度制御が可能なオートクレーブを反応器として使用し、予め不純物を除去したブタジエン７７７ｇ、スチレン２７３ｇ、シクロヘキサン４８００ｇ、極性物質として２，２−ビス（２−オキソラニル）プロパン１．０１ｇを反応器へ入れ、反応器内の温度を４２℃に保持した。
リチウム添加量として６．３ｍｍｏｌの上述した多官能アニオン重合開始剤ｄと、ノルマルブチルリチウム４．８ｍｍｏｌとを混合した後、反応器に供給した。
このとき、重合系に添加したポリビニル芳香族化合物とリチウムの比は０．２８４となった。
重合反応開始後、重合による発熱で反応器内の温度は上昇を始め、最終的な反応器内の温度は７４℃に達した。
重合反応終了後、反応器に１−［３−（トリエトキシシリル）プロピル］−４−メチルピペラジンを６．９３ｍｍｏｌ添加して、７３℃の条件下で５分間、変性反応を実施した。
重合体溶液に酸化防止剤（ＢＨＴ）２．１ｇを添加した後、スチームストリッピングにより溶媒を除去し、乾燥機により乾燥処理を施し、変性成分を有するスチレン−ブタジエン共重合体（試料Ｄ）を得た。
（試料Ｄ）の分析結果を下記表３に示す。【０１１９】
〔実施例５（試料Ｅ）、実施例６（試料Ｆ）、実施例７（試料Ｇ）〕
上述した〔実施例２（試料Ｂ）〕と同様にして多官能アニオン重合開始剤ｂを用いてスチレン−ブタジエン共重合体を得、その後、下記表３及び表４に示すように変性剤の種類を変えて変性を行い、変性成分を有するスチレン−ブタジエン共重合体（試料Ｅ〜試料Ｇ）を得た。
（試料Ｅ）〜（試料Ｇ）の分析結果を下記表３及び表４に示す。【０１２０】
〔実施例８（試料Ｈ）〕
上述した多官能アニオン重合開始剤の種類、これらの添加量、２，２−ビス（２−オキソラニル）プロパン、及び１−［３−（トリエトキシシリル）プロピル］−４−メチルピペラジンの添加量を、下記表４に示すように調整して、製造条件については、上述した〔実施例１（試料Ａ）〕と同様として、（試料Ｈ）を得た。
変性成分を有するスチレンブタジエン共重合体（試料Ｈ）の分析結果を下記表４に示す。【０１２１】
〔比較例１（試料Ｉ）〕
内容積１０リットルで、撹拌機及びジャケットを具備する温度制御が可能なオートクレーブを反応器として使用し、予め不純物を除去したブタジエン７７７ｇ、スチレン２７３ｇ、シクロヘキサン４８００ｇ、極性物質として２，２−ビス（２−オキソラニル）プロパン０．６２ｇを反応器へ入れ、反応器内温を４２℃に保持した。
重合開始剤として、ｎ−ブチルリチウム７．５ｍｍｏｌを含むシクロヘキサン溶液を反応器に供給した。
重合反応開始後、重合による発熱で反応器内の温度は上昇を始め、最終的な反応器内の温度は７１℃に達した。
重合反応終了後、反応器にテトラグリシジル−１，３−ビスアミノメチルシクロヘキサン０．２８ｍｍｏｌを添加し、７０℃で２分間攪拌して変性反応を実施した。その後、さらに１−［３−（トリエトキシシリル）プロピル］−４−メチルピペラジンを４．０ｍｍｏｌ添加して６９℃で５分間変性反応を実施した。
この重合体溶液に、酸化防止剤（ＢＨＴ）２．１ｇを添加した後、スチームストリッピングにより溶媒を除去し、乾燥機により乾燥処理を施して、変性成分を有するスチレン−ブタジエン共重合体（試料Ｉ）を得た。
なお、前記テトラグリシジル−１，３−ビスアミノメチルシクロヘキサンは、重合体活性末端との反応部が４箇所ある変性剤であり、重合体の一部を高分子量化することでコールドフローを抑制するために添加した。
一方において、（試料Ａ〜Ｈ）においては、多官能開始剤を使用することで、変性後の重合体の一部が高分子量化してコールドフロー抑制効果があるため、テトラグリシジル−１，３−ビスアミノメチルシクロヘキサンによる変性の必要はなかった。
（試料Ｉ）を分析した結果、結合スチレン量は２６質量％、結合ブタジエン量は７４％であった。
重合体のムーニー粘度は６６であった。
赤外分光光度計を用いた測定結果よりハンプトン法に準じて計算して求めたブタジエン部分のミクロ構造の１，２−結合量は５６％であり、またシリカ系吸着カラムを用いるＧＰＣから求めた変性率は８１％であった。
変性成分を有するスチレン−ブタジエン共重合体（試料Ｉ）の分析結果を下記表５に示す。【０１２２】
〔比較例２（試料Ｊ）、比較例３（試料Ｋ）〕
上述した多官能アニオン重合開始剤の種類、これらの添加量、２，２−ビス（２−オキソラニル）プロパン、及び変性剤の種類及び添加量を、下記表５に示すように調整して、製造条件については、上述した〔実施例１（試料Ａ）〕と同様として、（試料Ｊ）及び（試料Ｋ）を得た。
変性成分を有するスチレン−ブタジエン共重合体（試料Ｊ）、（試料Ｋ）の分析結果を下記表５に示す。【０１２３】
なお、上記表２〜表５中、＊１〜＊７は、下記の化合物を示す。
＊１：２，２−ビス（２−オキソラニル）プロパン
＊２：テトラグリシジル−１，３−ビスアミノメチルシクロヘキサン
＊３：１−[３−（トリエトキシシリル）プロピル]−４−メチルピペラジン
＊４：１−[３−（トリエトキシシリル）プロピル]−４−（トリメチルシリル）ピペラジン
＊５：２−[３−（トリメトキシシリル）プロピル]−１，３−ジメチルイミダゾリジン
＊６：[３−（ジメチルアミノ）プロピル]トリメトキシシラン
＊７：１，３−ジメチル−２−イミダゾリジノン【０１２４】
【表２】
0005520829.tif 000010
【０１２５】
【表３】
0005520829.tif 000011
【０１２６】
【表４】
0005520829.tif 000012
【０１２７】
【表５】
0005520829.tif 000013
【０１２８】
〔ゴム組成物の製造〕
〔実施例９〜１５、比較例４〜６〕
上記表２〜表５に示す試料（試料Ａ〜試料Ｋ）を原料ゴムとして、下記に示す配合に従い、それぞれの原料ゴムを含有するゴム組成物を得た。【０１２９】
変性共役ジエン系重合体（試料Ａ〜試料Ｋ）
７０．０質量部
天然ゴム（素練りによりムーニー粘度を６０に調整したもの）
３０．０質量部
シリカ（エボニック  デグサ社製 Ｕｌｔｒａｓｉｌ ＶＮ３）
７５．０質量部
カーボンブラック（東海カーボン社製  シーストＫＨ（Ｎ３３９））
５．０質量部
シランカップリング剤（エボニック  デグサ社製Ｓｉ６９）
７．５質量部
Ｓ−ＲＡＥオイル
（ジャパンエナジー社製ＪＯＭＯプロセスＮＣ１４０）
３７．５質量部
亜鉛華
２．５質量部
ステアリン酸
２．０質量部
老化防止剤
（Ｎ−イソプロピル−Ｎ’−フェニル−ｐ−フェニレンジアミン）
２．０質量部
硫黄
１．７質量部
加硫促進剤（Ｎ−シクロヘキシル−２−ベンゾチアジルスルフィンアミド）
１．７質量部
加硫促進剤（ジフェニルグアニジン）
１．５質量部
合計：２３６．４質量部【０１３０】
ゴム組成物は、下記の方法により混練を行った。
温度制御装置を具備する密閉混練機（内容量０．３リットル）を使用し、第一段の混練として、充填率６５％、ローター回転数５０／５７ｒｐｍの条件で、原料ゴム（試料Ａ〜試料Ｈ、天然ゴム）、充填剤（シリカ、カーボンブラック）、有機シランカップリング剤、プロセスオイル、亜鉛華、ステアリン酸を混練した。
このとき、密閉混合機の温度を制御し、排出温度（配合物）は１５５〜１６０℃でゴム組成物を得た。
次に、第二段の混練として、上記で得た配合物を室温まで冷却後、老化防止剤を加え、シリカの分散を向上させるため再度混練した。この場合も、混合機の温度制御により排出温度（配合物）を１５５〜１６０℃に調整した。
冷却後、第三段の混練として、７０℃に設定したオープンロールにて、硫黄、加硫促進剤を加えて混練した。
その後、成型し、１６０℃で２０分間、加硫プレスにて加硫した。
加硫後、ゴム組成物の物性を測定した。
物性測定結果を下記表６〜表８に示した。【０１３１】
なお、ゴム組成物の各物性は、下記に示す方法により測定した。
＜バウンドラバー量＞
第２段混練工程の終了後の配合物：約０．２グラムを約１ｍｍ角状に裁断し、ハリスかご（１００メッシュ金網製）へ入れ、重量を測定した。
その後、トルエン中に２４時間浸せき後、乾燥処理を施し、重量を測定した。
非溶解成分の量から充填剤に結合したゴム（変性共役ジエン系重合体＋天然ゴム）の量を計算し、最初の配合物中のゴム量に対する充填剤と結合したゴムの割合を求めた。【０１３２】
＜配合物ムーニー粘度＞
ムーニー粘度計を使用し、ＪＩＳ  Ｋ６３００−１により、第３段混練工程後の配合物を、１３０℃で予熱を１分間行った後に、ローターを毎分２回転で回転させ４分後の粘度を測定した。【０１３３】
＜引張強さ＞
加硫試験片を、ＪＩＳ  Ｋ６２５１の引張試験法により測定した。指数値が大きいほど耐破壊性に優れることを示す。【０１３４】
＜粘弾性パラメータ＞
レオメトリックス・サイエンティフィック社製の粘弾性試験機（ＡＲＥＳ）を使用し、ねじりモードで加硫試験片の粘弾性パラメータを測定した。
０℃において周波数１０Ｈｚ、ひずみ１％で測定したｔａｎδをウェットグリップ性能の指標とした。指数値が大きいほどウェットグリップ性能が良好であることを示す。
また５０℃において周波数１０Ｈｚ、ひずみ３％で測定したｔａｎδを省燃費特性の指標とした。指数値の小さいほど省燃費性能が良好であることを示す。
また、ひずみ０．１％と１０％での貯蔵弾性率（Ｇ’）の差をΔＧ’としてペイン効果の指標とした。指数値の小さいほどシリカ等充填剤の分散性が良いことを示す。【０１３５】
＜耐摩耗性＞
アクロン摩耗試験機を使用し、ＪＩＳ  Ｋ６２６４−２に従って、荷重４４．１Ｎ、１０００回転での加硫試験片の摩耗量を測定し、指数化した。
指数値の大きいほど耐摩耗性が優れることを示す。【０１３６】
【表６】
0005520829.tif 000014
【０１３７】
【表７】
0005520829.tif 000015
【０１３８】
【表８】
0005520829.tif 000016
【０１３９】
上記表６、表７に示すように、上述した（試料Ａ〜Ｈ）を用いた実施例９〜１６の変性共役ジエン系重合体組成物は、下記表８に示す試料Ｉを用いた比較例４の組成物、及び試料Ｋを用いた比較例６の組成物と比較した場合、シリカ配合組成物においてバウンドラバー量が増加し、ペイン効果が小さくシリカの分散性が優れており、高温のｔａｎδが大幅に低減されたことからヒステリシスロスが少なく、タイヤの低転がり抵抗性が実現されており、低燃費性に優れていることが分かった。
また低温のｔａｎδが高いことからウェットスキッド抵抗が良好で、低燃費性とウェットスキッド抵抗性のバランスが良好であることが分かった。
また、耐摩耗性も大きく改良され、引張強さも良好であった。
従って、本発明の変性共役ジエン系重合体は公知技術で得られるポリマーを凌ぐ性能バランスを有することが分かった。
さらに、（ポリビニル芳香族化合物／リチウム）比が本発明の範囲より高い多官能開始剤で重合した重合体である試料Ｊを用いた比較例５の組成物は、配合物粘度が高く、加工性が悪化した。また、加工性悪化による混練不良により低燃費性や耐摩耗性、引張強さが（ポリビニル芳香族化合物／リチウム）比が本発明の範囲内にある実施例の場合よりも劣る結果となった。したがって（ポリビニル芳香族化合物／リチウム）比が加工性、性能のバランスに大きな影響を与えることが分かった。【０１４０】
〔ゴム組成物の製造〕
〔実施例１７〜２３、比較例７〕
上記表２〜表５に示す試料（試料Ａ〜試料Ｇ、試料Ｉ）を原料ゴムとして、下記に示す配合に従い、ゴム組成物を得た。
変性共役ジエン系重合体（試料Ａ〜Ｇ、Ｉ）
１００．０質量部
シリカ（エボニック  デグサ社製 Ｕｌｔｒａｓｉｌ ＶＮ３）
２５．０質量部
カーボンブラック（東海カーボン社製  シーストＫＨ（Ｎ３３９））
２０．０質量部  
シランカップリング剤（エボニック  デグサ社製Ｓｉ６９）
２．５質量部
Ｓ−ＲＡＥオイル（ジャパンエナジー社製ＪＯＭＯプロセスＮＣ１４０）
５．０質量部
亜鉛華
３．０質量部
ステアリン酸
２．０質量部
老化防止剤
（Ｎ−イソプロピル−Ｎ’−フェニル−ｐ−フェニレンジアミン）
１．０質量部
硫黄
１．９質量部
加硫促進剤（Ｎ−シクロヘキシル−２−ベンゾチアジルスルフィンアミド）
１．０質量部
加硫促進剤（ジフェニルグアニジン）
１．５質量部
合計：１６２．９質量部
上述した実施例９〜１６、比較例４〜６と同様にして、混練工程、成型及び加硫工程を行った。
加硫後、ゴム組成物の物性を測定した。
物性測定結果を下記表９、表１０に示した。【０１４１】
【表９】
0005520829.tif 000017
【０１４２】
【表１０】
0005520829.tif 000018
【０１４３】
上記表９、表１０に示すように、上述した（試料Ａ〜Ｇ）を用いた実施例１７〜２３の変性共役ジエン系重合体組成物は、シリカ、カーボンブラックを同程度配合している場合においても、バウンドラバー量が多く、ペイン効果が小さく、シリカの分散性が優れ、高温のｔａｎδの低くヒステリシスロスが少なく、タイヤの転がり抵抗が低く優れた低燃費性が実効できることが分かった。
また、低燃費性とウェットスキッド抵抗とのバランスが優れていることが分かった。
また、耐摩耗性及び引張り強さも良好であった。【０１４４】
〔ブタジエン重合体の製造〕  
〔実施例２４：試料Ｌ〕
内容積１０Ｌで、攪拌機及びジャケットを具備する温度制御が可能なオートクレーブを反応器として使用し、予め不純物を除去したブタジエン９２０ｇ、シクロヘキサン４８３０ｇ、極性化合物として２，２−ビス（２−オキソラニル）プロパン０．０１７ｇを反応器へ入れ、反応器内の温度を５５℃に保持した。
上述のようにして調製した多官能開始剤ａを、リチウム添加量として１０．５ｍｍｏｌとなるように反応器に供給した。
反応開始後、重合による発熱で、反応器内の温度は上昇を始め、最終的な反応器内の温度は８４℃に達した。
重合反応終了後、反応器に１−[３−（トリエトキシシリル）プロピル]−４−メチルピペラジンを５．２５ｍｍｏｌ添加して、８３℃の温度条件で５分間の変性反応を実施した。
この重合体溶液に酸化防止剤（２，６−ジ−ｔｅｒｔ−ブチル−ｐ−クレゾール：ＢＨＴ）を２．１ｇ添加した後、スチームストリッピングにより溶媒を除去し、乾燥機により乾燥処理を施して、変性成分を有するブタジエン重合体（試料Ｌ）を得た。
試料Ｌの分析結果を下記表１１に示す。【０１４５】
〔実施例２５（試料Ｍ）、実施例２６（試料Ｎ）〕
上述した多官能アニオン重合開始剤の種類、これらの添加量、２，２−ビス（２−オキソラニル）プロパン、及び１−[３−（トリエトキシシリル）プロピル]−４−メチルピペラジンの添加量を下記表１１に示すように変更した。
その他の条件は実施例２４と同様にして重合反応を行い、変性成分を有するブタジエン重合体（試料Ｍ及びＮ）を得た。
試料Ｍ、Ｎの分析結果を下記表１１に示す。【０１４６】
〔実施例２７（試料Ｏ）、実施例２８（試料Ｐ）〕
変性剤の種類を変え、その他の条件は、実施例２５と同様にして、変性成分を有するブタジエン重合体（試料Ｏ及び試料Ｐ）を得た。
試料Ｏ、Ｐの分析結果を下記表１２に示す。【０１４７】
〔混合用のスチレン−ブタジエン重合体の製造〕  
〔製造例１（試料Ｑ）〕
内容積１０Ｌで、攪拌機及びジャケットを具備する温度制御が可能なオートクレーブを反応器として使用し、予め不純物を除去したブタジエン７７７ｇ、スチレン２７３ｇ、シクロヘキサン４８００ｇ、極性物質として２，２−ビス（２−オキソラニル）プロパン０．４８ｇを反応器へ入れ、反応器内の温度を４２℃に保持した。
重合開始剤として、ｎ−ブチルリチウム５．８ｍｍｏｌを含むシクロヘキサン溶液を反応器に供給した。
重合開始後、重合による発熱で反応器内の温度は上昇を始め、最終的な反応器内の温度は７３℃に達した。重合反応終了後、反応器にメタノール６．３８ｍｍｏｌを添加して反応を停止した。
この重合体溶液に、酸化防止剤（ＢＨＴ）２．１ｇを添加した後、スチームストリッピングにより溶媒を除去し、乾燥機により乾燥処理を施して、未変性のスチレン−ブタジエン共重合体（試料Ｑ）を得た。
試料Ｑの分析結果を下記表１３に示す。【０１４８】
〔製造例２（試料Ｒ）〕
ｎ−ブチルリチウムの量を７．５ｍｍｏｌ、２，２−ビス（２−オキソラニル）プロパンの量を０．６２ｇに変更した。
その他の条件は製造例１と同様にして重合反応を行った。
重合開始後、重合による発熱で反応器内の温度は上昇を始め、最終的な反応器内の温度は７３℃に達した。
重合反応終了後、反応器に１−[３−（トリエトキシシリル）プロピル]−４−メチルピペラジンを５．０ｍｍｏｌ添加して、７２℃の温度条件で５分間の変性反応を実施し、変性成分を有するスチレン−ブタジエン共重合体（試料Ｒ）を得た。
試料Ｒの分析結果を下記表１３に示す。【０１４９】
下記表１１〜表１３中、＊１、３、５、６は、下記の化合物を示す。
＊１：２,２−ビス（２−オキソラニル）プロパン
＊３：１−[３−（トリエトキシシリル）プロピル]−４−メチルピペラジン
＊５：２−[３−（トリメトキシシリル）プロピル]−１,３−ジメチルイミダゾリジン
＊６：[３−（ジメチルアミノ）プロピル]トリメトキシシラン【０１５０】
【表１１】
0005520829.tif 000019
【０１５１】
【表１２】
0005520829.tif 000020
【０１５２】
【表１３】
0005520829.tif 000021
【０１５３】
〔ゴム組成物の製造〕
〔実施例２９〜３２、比較例８〕
上記表１１に示す（試料Ｌ〜Ｎ）を、本発明による変性ジエン系重合体成分（Ａ）として、高シスポリブタジエン及び上記表１３に示す（試料Ｑ、Ｒ）をそれ以外の重合体成分（Ｂ）として、下記に示す配合に従いゴム組成物を得た。
なお、下記のゴム成分とは、（Ａ）成分と（Ｂ）成分の合計である。
（Ａ）成分と（Ｂ）成分の質量比は下記表１４、表１５に示す。【０１５４】
ゴム成分  （（Ａ）成分と（Ｂ）成分の合計）
１００．０質量部
シリカ（エボニック  デグサ社製 Ｕｌｔｒａｓｉｌ ＶＮ３）
７５．０質量部
カーボンブラック（東海カーボン社製  シーストＫＨ（Ｎ３３９））
５．０質量部
シランカップリング剤（エボニック  デグサ社製Ｓｉ６９）
７．５質量部
Ｓ−ＲＡＥオイル
（ジャパンエナジー社製ＪＯＭＯプロセスＮＣ１４０）
３７．５質量部
亜鉛華
２．５質量部
ステアリン酸
２．０質量部
老化防止剤
（Ｎ−イソプロピル−Ｎ’−フェニル−ｐ−フェニレンジアミン）
２．０質量部
硫黄
１．７質量部
加硫促進剤（Ｎ−シクロヘキシル−２−ベンゾチアジルスルフィンアミド）
１．７質量部
加硫促進剤（ジフェニルグアニジン）
１．５質量部
合計：２３６．４質量部【０１５５】
上述した実施例９〜１６、比較例４〜６のゴム組成物の製造工程と同様にして、混練工程、成型及び加硫工程を行った。
加硫後、ゴム組成物の物性を測定した。
物性測定結果を下記表１４、表１５に示した。【０１５６】
【表１４】
0005520829.tif 000022
【０１５７】
【表１５】
0005520829.tif 000023
【０１５８】
なお、表１４、表１５中、高シスポリブタジエンとしては、宇部興産（株）製  ＵＢＥＰＯＬ  ＢＲ１５０を使用した。【０１５９】
上記表１４、表１５に示すように、５０℃のｔａｎδが低い（ヒステリシスロスが小さい）ことから、実施例２９〜３２の変性共役ジエン重合体組成物は、タイヤの転がり抵抗が低く、省燃費性能に優れることが分かった。
また、実施例２９〜３２の変性共役ジエン重合体組成物は、０℃のｔａｎδが高いことから、ウェットスキッド抵抗性能にも優れることが分かった。
以上より、本実施例の変性共役ジエン重合体組成物は、転がり抵抗性能とウェットスキッド抵抗性能とのバランスが良好であること、さらに耐摩耗性と引張強さも良好であることが分かった。【０１６０】
〔実施例３３〜３７〕、〔比較例９〕
上記表１１に示す試料Ｍ、上記表１２に示す試料Ｏ、Ｐを本発明による変性ジエン系重合体成分（Ａ）成分として、天然ゴム及び高シスポリブタジエンを（Ｂ）成分として、下記に示す配合に従いゴム組成物を得た。
なお、下記のゴム成分とは、（Ａ）成分と（Ｂ）成分の合計である。
（Ａ）成分と（Ｂ）成分の質量比は下記表１６、表１７に示す。
ゴム成分  （（Ａ）成分と（Ｂ）成分の合計）
１００．０質量部
シリカ（エボニック  デグサ社製 Ｕｌｔｒａｓｉｌ ＶＮ３）
３５．０質量部
カーボンブラック（東海カーボン社製  シーストＫＨ（Ｎ３３９））
１５．０質量部
シランカップリング剤（エボニック  デグサ社製Ｓｉ６９）
２．８質量部
Ｓ−ＲＡＥオイル
（ジャパンエナジー社製ＪＯＭＯプロセスＮＣ１４０）
２０．０質量部
亜鉛華
３．０質量部
ステアリン酸
２．０質量部
老化防止剤
（Ｎ−イソプロピル−Ｎ’−フェニル−ｐ−フェニレンジアミン）
１．０質量部
硫黄
１．７質量部
加硫促進剤（Ｎ−シクロヘキシル−２−ベンゾチアジルスルフィンアミド）
１．５質量部
加硫促進剤（ジフェニルグアニジン）
１．０質量部
合計：１８３．０質量部【０１６１】
上述した実施例９〜１６、比較例４〜６のゴム組成物の製造工程と同様にして、混練工程、成型及び加硫工程を行った。
加硫後、ゴム組成物の物性を測定した。
物性測定結果を下記表１６、表１７に示した。
なお、この評価においては、  レオメトリックス・サイエンティフィック社製の粘弾性試験機（ＡＲＥＳ）を使用し、加硫試験片の−２０℃における周波数１０Ｈｚ、ひずみ０．１％でのＧ’（弾性率）をねじりモードで測定し、低温性能の指標とした。
指数値が小さいほど低温性能に優れることを示す。【０１６２】
【表１６】
0005520829.tif 000024
【０１６３】
【表１７】
0005520829.tif 000025
【０１６４】
上記表１６、表１７中、高シスポリブタジエンとしては、宇部興産（株）製  ＵＢＥＰＯＬ  ＢＲ１５０を使用し、天然ゴムとしては、ＲＳＳ＃３を使用した。【０１６５】
上記表１６、表１７に示すように、５０℃のｔａｎδが低い（ヒステリシスロスが少ない）ことから、実施例３３〜３７の変性共役ジエン重合体組成物は、タイヤの転がり抵抗が低く、省燃費性能に優れることが分かった。
また、−２０℃のＧ’が低いことから、実施例３３〜３７の変性共役ジエン重合体組成物は、低温性能にも優れることが確認された。
以上より、実施例３３〜３７の変性共役ジエン重合体組成物は、転がり抵抗性能と低温性能とのバランスが良好であること、さらに耐摩耗性と引張強さも良好であることが分かった。【０１６６】
本出願は、２００８年１０月１４日に日本国特許庁へ出願された、日本特許出願（特願２００８−２６５４３４）、及び２００９年８月１１日に日本国特許庁に出願された、日本特許出願（特願２００９−１８６６０３）に基づくものであり、その内容はここに参照として取り込まれる。
【産業上の利用可能性】
【０１６７】
本発明の変性共役ジエン系重合体を無機充填剤と組み合わせた組成物は、自動車の内装・外装品、防振ゴム、ベルト、はきもの、発泡体、各種工業部品、タイヤ用途等の分野において産業上の利用可能性がある。